(57)【要約】【課題】靱性に優れる樹脂成形体が得られる樹脂組成物を提供する。【解決手段】セルロースアシレート（Ａ）と、カルダノール化合物（Ｂ）と、ヒンダードフェノール化合物、トコフェロール化合物、トコトリエノール化合物、ホスファイト化合物及びヒドロキシルアミン化合物からなる群から選ばれる少なくとも１種の化合物（Ｃ）と、を含有する樹脂組成物。【選択図】なし【特許請求の範囲】
【請求項１】
セルロースアシレート（Ａ）と、
カルダノール化合物（Ｂ）と、
ヒンダードフェノール化合物、トコフェロール化合物、トコトリエノール化合物、ホスファイト化合物及びヒドロキシルアミン化合物からなる群から選ばれる少なくとも１種の化合物（Ｃ）と、
を含有する樹脂組成物。
【請求項２】
前記セルロースアシレート（Ａ）が、セルロースアセテートプロピオネート及びセルロースアセテートブチレートからなる群から選ばれる少なくとも１種を含む、請求項１に記載の樹脂組成物。
【請求項３】
前記カルダノール化合物（Ｂ）が、分子量５００以下のカルダノール化合物を含む、請求項１又は請求項２に記載の樹脂組成物。
【請求項４】
前記ヒンダードフェノール化合物が、下記の一般式（ＨＰ１）で表される化合物及び一般式（ＨＰ２）で表される化合物からなる群から選ばれる少なくとも１種を含む、請求項１〜請求項３のいずれか１項に記載の樹脂組成物。
【化１】
2020037611.tif 000029
一般式（ＨＰ１）中、Ｒ１１及びＲ１２はそれぞれ独立に、水素原子又は炭素数１以上６以下のアルキル基を表し、Ｌ１１は単結合又は２価の連結基を表し、Ｘ１１は単結合又はｎ価の基を表し、ｎは１、２、３又は４を表す。
一般式（ＨＰ２）中、Ｒ２１、Ｒ２２、Ｒ２３、Ｒ２４及びＲ２５はそれぞれ独立に、水素原子又は炭素数１以上６以下のアルキル基を表す。
【請求項５】
前記トコフェロール化合物又は前記トコトリエノール化合物が、下記の一般式（Ｔ１）で表される化合物を含む、請求項１〜請求項３のいずれか１項に記載の樹脂組成物。
【化２】
2020037611.tif 000030
一般式（Ｔ１）中、Ｒ３１、Ｒ３２及びＲ３３はそれぞれ独立に、水素原子又は炭素数１以上３以下のアルキル基を表す。
【請求項６】
前記ホスファイト化合物が、下記の一般式（Ｐ１）で表される化合物、一般式（Ｐ２）で表される化合物及び一般式（Ｐ３）で表される化合物からなる群から選ばれる少なくとも１種を含む、請求項１〜請求項３のいずれか１項に記載の樹脂組成物。
【化３】
2020037611.tif 000031
一般式（Ｐ１）中、Ｒ４１、Ｒ４２及びＲ４３はそれぞれ独立に、水素原子又は炭素数１以上１２以下のアルキル基を表し、Ｙ４１及びＹ４２はそれぞれ独立に脂肪族炭化水素基を表し、ｎ４１は１、２又は３を表し、ｍ４１は０又は１を表し、ｍ４２は０又は１を表し、但しｎ４１＋ｍ４１＋ｍ４２＝３である。
一般式（Ｐ２）中、Ｒ５１、Ｒ５２、Ｒ５３、Ｒ５４、Ｒ５５及びＲ５６はそれぞれ独立に、水素原子又は炭素数１以上１２以下のアルキル基を表し、Ｌ５１は単結合又は２価の連結基を表す。
一般式（Ｐ３）中、Ｒ６１、Ｒ６２、Ｒ６３、Ｒ６４、Ｒ６５及びＲ６６はそれぞれ独立に、水素原子又は炭素数１以上１２以下のアルキル基を表し、Ｌ６１及びＬ６２はそれぞれ独立に、単結合又は２価の連結基を表す。
【請求項７】
前記ヒドロキシルアミン化合物が、下記の一般式（ＨＡ１）で表される化合物を含む、請求項１〜請求項３のいずれか１項に記載の樹脂組成物。
【化４】
2020037611.tif 000032
一般式（ＨＡ１）中、Ｒ７１及びＲ７２はそれぞれ独立に、炭素数１４以上２０以下のアルキル基を表す。
【請求項８】
熱可塑性エラストマー（Ｄ）をさらに含有する、請求項１〜請求項７のいずれか１項に記載の樹脂組成物。
【請求項９】
前記熱可塑性エラストマー（Ｄ）が、コア層と、前記コア層の表面上に（メタ）アクリル酸アルキルエステルの重合体を含むシェル層と、を有するコアシェル構造の重合体（ｄ１）、及び、α−オレフィンと（メタ）アクリル酸アルキルエステルとの重合体であって、前記α−オレフィンに由来する構成単位を６０質量％以上含むオレフィン重合体（ｄ２）からなる群から選ばれる少なくとも１種を含む、請求項８に記載の樹脂組成物。
【請求項１０】
前記セルロースアシレート（Ａ）、前記カルダノール化合物（Ｂ）及び前記化合物（Ｃ）の合計量に占める前記化合物（Ｃ）の割合が０．１質量％以上５質量％以下である、請求項１〜請求項９のいずれか１項に記載の樹脂組成物。
【請求項１１】
請求項１〜請求項１０のいずれか１項に記載の樹脂組成物を含有する樹脂成形体。
【請求項１２】
射出成形体である、請求項１１に記載の樹脂成形体。
【発明の詳細な説明】
【技術分野】
【０００１】
本発明は、樹脂組成物及び樹脂成形体に関する。
【背景技術】
【０００２】
特許文献１には、セルロースエステル樹脂と、アジピン酸エステルを含む化合物と、ポリヒドロキシアルカノエート樹脂とを含有する樹脂組成物が開示されている。
【先行技術文献】
【特許文献】
【０００３】
【特許文献１】特開２０１６−０６９４２３号公報
【発明の概要】
【発明が解決しようとする課題】
【０００４】
本開示の課題は、セルロースアシレート（Ａ）及びカルダノール化合物（Ｂ）を含有し且つ化合物（Ｃ）を含有せずヒンダードアミン化合物を含有する樹脂組成物に比べ、靱性に優れる樹脂成形体が得られる樹脂組成物を提供することである。
【課題を解決するための手段】
【０００５】
前記課題を解決するための具体的手段には、下記の態様が含まれる。
【０００６】
［１］  セルロースアシレート（Ａ）と、カルダノール化合物（Ｂ）と、ヒンダードフェノール化合物、トコフェロール化合物、トコトリエノール化合物、ホスファイト化合物及びヒドロキシルアミン化合物からなる群から選ばれる少なくとも１種の化合物（Ｃ）と、を含有する樹脂組成物。
【０００７】
［２］  前記セルロースアシレート（Ａ）が、セルロースアセテートプロピオネート及びセルロースアセテートブチレートからなる群から選ばれる少なくとも１種を含む、［１］に記載の樹脂組成物。
【０００８】
［３］  前記カルダノール化合物（Ｂ）が、分子量５００以下のカルダノール化合物を含む、［１］又は［２］に記載の樹脂組成物。
【０００９】
［４］  前記ヒンダードフェノール化合物が、一般式（ＨＰ１）で表される化合物及び一般式（ＨＰ２）で表される化合物からなる群から選ばれる少なくとも１種を含む、［１］〜［３］のいずれか１項に記載の樹脂組成物。
【００１０】
［５］  前記トコフェロール化合物又は前記トコトリエノール化合物が、一般式（Ｔ１）で表される化合物を含む、［１］〜［３］のいずれか１項に記載の樹脂組成物。
【００１１】
［６］  前記ホスファイト化合物が、一般式（Ｐ１）で表される化合物、一般式（Ｐ２）で表される化合物及び一般式（Ｐ３）で表される化合物からなる群から選ばれる少なくとも１種を含む、［１］〜［３］のいずれか１項に記載の樹脂組成物。
【００１２】
［７］  前記ヒドロキシルアミン化合物が、一般式（ＨＡ１）で表される化合物を含む、［１］〜［３］のいずれか１項に記載の樹脂組成物。
【００１３】
［８］  熱可塑性エラストマー（Ｄ）をさらに含有する、［１］〜［７］のいずれか１項に記載の樹脂組成物。
【００１４】
［９］  前記熱可塑性エラストマー（Ｄ）が、コア層と、前記コア層の表面上に（メタ）アクリル酸アルキルエステルの重合体を含むシェル層と、を有するコアシェル構造の重合体（ｄ１）、及び、α−オレフィンと（メタ）アクリル酸アルキルエステルとの重合体であって、前記α−オレフィンに由来する構成単位を６０質量％以上含むオレフィン重合体（ｄ２）からなる群から選ばれる少なくとも１種を含む、［８］に記載の樹脂組成物。
【００１５】
［１０］  前記セルロースアシレート（Ａ）、前記カルダノール化合物（Ｂ）及び前記化合物（Ｃ）の合計量に占める前記化合物（Ｃ）の割合が０．１質量％以上５質量％以下である、［１］〜［９］のいずれか１項に記載の樹脂組成物。
【００１６】
［１１］  ［１］〜［１０］のいずれか１項に記載の樹脂組成物を含有する樹脂成形体。
【００１７】
［１２］  射出成形体である、［１１］に記載の樹脂成形体。
【発明の効果】
【００１８】
［１］、［４］、［５］、［６］又は［７］に係る発明によれば、セルロースアシレート（Ａ）及びカルダノール化合物（Ｂ）を含有し且つ化合物（Ｃ）を含有せずヒンダードアミン化合物を含有する樹脂組成物に比べ、靱性に優れる樹脂成形体が得られる樹脂組成物が提供される。
【００１９】
［２］に係る発明によれば、セルロースアシレート（Ａ）がジアセチルセルロース又は
トリアセチルセルロースである場合に比べ、靱性に優れる樹脂成形体が得られる樹脂組成物が提供される。
【００２０】
［３］に係る発明によれば、カルダノール化合物（Ｂ）として分子量５００超のカルダノール化合物のみを含有する場合に比べ、靱性に優れる樹脂成形体が得られる樹脂組成物が提供される。
【００２１】
［８］に係る発明によれば、セルロースアシレート（Ａ）、カルダノール化合物（Ｂ）及び化合物（Ｃ）のみを含有する樹脂組成物に比べ、靱性に優れる樹脂成形体が得られる樹脂組成物が提供される。
【００２２】
［９］に係る発明によれば、熱可塑性エラストマー（Ｄ）として、後述するコアシェル構造の重合体（ｄ３）、スチレン−エチレン−ブタジエン−スチレン共重合体（ｄ４）、ポリウレタン（ｄ５）又はポリエステル（ｄ６）を含有する場合に比べ、シャルピー衝撃強さに優れる樹脂成形体が得られる樹脂組成物が提供される。
【００２３】
［１０］に係る発明によれば、セルロースアシレート（Ａ）、カルダノール化合物（Ｂ）及び化合物（Ｃ）の合計量に占める化合物（Ｃ）の割合が０．１質量％未満である場合に比べ、靱性に優れる樹脂成形体が得られる樹脂組成物が提供される。
【００２４】
［１１］又は［１２］に係る発明によれば、セルロースアシレート（Ａ）及びカルダノール化合物（Ｂ）を含有し且つ化合物（Ｃ）を含有せずヒンダードアミン化合物を含有する樹脂成形体に比べ、靱性に優れる樹脂成形体が提供される。
【発明を実施するための形態】
【００２５】
以下に、本開示の実施形態について説明する。これらの説明及び実施例は実施形態を例示するものであり、実施形態の範囲を制限するものではない。
【００２６】
本開示において「〜」を用いて示された数値範囲は、「〜」の前後に記載される数値をそれぞれ最小値及び最大値として含む範囲を示す。
【００２７】
本開示中に段階的に記載されている数値範囲において、一つの数値範囲で記載された上限値又は下限値は、他の段階的な記載の数値範囲の上限値又は下限値に置き換えてもよい。また、本開示中に記載されている数値範囲において、その数値範囲の上限値又は下限値は、実施例に示されている値に置き換えてもよい。
【００２８】
本開示において「工程」との語は、独立した工程だけでなく、他の工程と明確に区別できない場合であってもその工程の所期の目的が達成されれば、本用語に含まれる。
【００２９】
本開示において各成分は該当する物質を複数種含んでいてもよい。本開示において組成物中の各成分の量について言及する場合、組成物中に各成分に該当する物質が複数種存在する場合には、特に断らない限り、組成物中に存在する当該複数種の物質の合計量を意味する。
【００３０】
本開示において「（メタ）アクリル」はアクリル及びメタクリルの少なくとも一方を意味し、「（メタ）アクリレート」はアクリレート及びメタクリレートの少なくとも一方を意味する。
【００３１】
本開示において、セルロースアシレート（Ａ）、カルダノール化合物（Ｂ）、化合物（Ｃ）、熱可塑性エラストマー（Ｄ）をそれぞれ、成分（Ａ）、成分（Ｂ）、成分（Ｃ）、成分（Ｄ）ともいう。
【００３２】
＜樹脂組成物＞
本実施形態に係る樹脂組成物は、セルロースアシレート（Ａ）と、カルダノール化合物（Ｂ）と、ヒンダードフェノール化合物、トコフェロール化合物、トコトリエノール化合物、ホスファイト化合物及びヒドロキシルアミン化合物からなる群から選ばれる少なくとも１種の化合物（Ｃ）とを含有する。
【００３３】
本実施形態に係る樹脂組成物によれば、靱性に優れる樹脂成形体が得られる。本開示における靱性とは、パンクチャー衝撃試験にて求めた衝撃吸収エネルギー（単位：Ｊ）によって評価される性能である。本開示におけるシャルピー衝撃強さとは、シャルピー衝撃強度（単位：ｋＪ／ｍ２）によって評価される性能である。
【００３４】
本発明者らが検討したところ、セルロースアシレート（Ａ）と、セルロースアシレート（Ａ）に対し可塑剤として作用するカルダノール化合物（Ｂ）とを含有する樹脂組成物から得られる樹脂成形体は、シャルピー衝撃強さに優れるが、シャルピー衝撃強さの割には靱性が高くないことがわかった。例えば、後述する比較例１（セルロースアシレート（Ａ）及びカルダノール化合物（Ｂ）を含有する樹脂組成物）と参考例Ａ（セルロースアシレート（Ａ）及びアジピン酸エステルを含有する樹脂組成物。アジピン酸エステルはカルダノール化合物（Ｂ）とは別の可塑剤である。）とを対比すると、両者のシャルピー衝撃強度に大差はないが、比較例１の衝撃吸収エネルギーは参考例Ａの衝撃吸収エネルギーに比較して有意に低かった。つまり、セルロースアシレート（Ａ）及びカルダノール化合物（Ｂ）を含有する樹脂組成物から得られる樹脂成形体は、シャルピー衝撃強さに優れる割には靱性が高くなかった。
本発明者らがさらに検討したところ、セルロースアシレート（Ａ）及びカルダノール化合物（Ｂ）を含有する樹脂組成物に化合物（Ｃ）を添加すると、化合物（Ｃ）の添加無しに比べて、靱性が高いことが分かった。化合物（Ｃ）の添加によって樹脂成形体の靱性が向上する機構として、下記の機構が考えられる。
【００３５】
セルロースアシレート（Ａ）及びカルダノール化合物（Ｂ）を含有する樹脂組成物を熱加工して樹脂成形体を製造する際、セルロースアシレート（Ａ）の側鎖が脱離してカルボン酸が発生し、樹脂組成物が酸性状態になってカルダノール化合物（Ｂ）が酸化するものと推測される。酸化したカルダノール化合物（Ｂ）は、酸化していないカルダノール化合物（Ｂ）に比べて、セルロースアシレート（Ａ）の分子配向を整列させやすく、樹脂成形体においてセルロースアシレート（Ａ）の分子配向が整列した状態になると推測される。そして、樹脂成形体は、セルロースアシレート（Ａ）の分子配向にそった脆性破壊を起こしやすくなり、シャルピー衝撃強度が高い割に靱性は高くないと推測される。
これに対して、上記樹脂組成物に化合物（Ｃ）を添加すると、樹脂組成物を熱加工して樹脂成形体を製造する際、化合物（Ｃ）がセルロースアシレート（Ａ）からのカルボン酸の発生又はカルダノール化合物（Ｂ）の酸化を抑制するものと推測される。酸化していないカルダノール化合物（Ｂ）は、脆性破壊を誘引するほどセルロースアシレート（Ａ）の分子配向を整列させる作用を示さないので樹脂成形体の靱性を損なうことがなく、樹脂成形体はシャルピー衝撃強度と相関して靱性が高まるものと推測される。
【００３６】
化合物（Ｃ）は、従来、酸化抑制剤又は安定化剤として樹脂組成物に用いられている。本発明者らが検討したところ、酸化抑制剤又は安定化剤として知られる他の化学物質（例えばヒンダードアミン化合物）を化合物（Ｃ）の代わりにセルロースアシレート（Ａ）及びカルダノール化合物（Ｂ）を含有する樹脂組成物に添加しても靭性の向上効果は得られなかった（後述する比較例６及び比較例１２に示されている。）。詳細な機構は不明であるが、化合物（Ｃ）が樹脂成形体の靱性を向上させる作用には、セルロースアシレート（Ａ）からのカルボン酸の発生又はカルダノール化合物（Ｂ）の酸化を抑制することとは別の機構もはたらいていると推測される。
一方で、後述する参考例Ａと参考例Ｂとの対比から分かるとおり、セルロースアシレート（Ａ）及びアジピン酸エステルを含有する樹脂組成物に化合物（Ｃ）を添加しても、樹脂成形体の靭性の向上はみられなかった。
以上のことから、どのような樹脂組成物においても化合物（Ｃ）に樹脂成形体の靭性を向上させる作用があるのではなく、セルロースアシレート（Ａ）とカルダノール化合物（Ｂ）と化合物（Ｃ）との組み合わせにおいて化合物（Ｃ）に樹脂成形体の靭性を向上させる作用があるものと推測される。
【００３７】
本実施形態に係る樹脂組成物は、樹脂成形体の靱性又はシャルピー衝撃強さをより向上させる観点から、さらに熱可塑性エラストマー（Ｄ）を含有することが好ましい。
【００３８】
以下、本実施形態に係る樹脂組成物の成分を詳細に説明する。
【００３９】
［セルロースアシレート（Ａ）：成分（Ａ）］
セルロースアシレート（Ａ）は、セルロースにおけるヒドロキシ基の少なくも一部がアシル基により置換（アシル化）されたセルロース誘導体である。アシル基とは、−ＣＯ−ＲＡＣ（ＲＡＣは、水素原子又は炭化水素基を表す。）の構造を有する基である。
【００４０】
セルロースアシレート（Ａ）は、例えば、下記の一般式（ＣＡ）で表されるセルロース誘導体である。
【００４１】
【化１】
2020037611.tif 000002
【００４２】
一般式（ＣＡ）中、Ａ１、Ａ２及びＡ３はそれぞれ独立に、水素原子又はアシル基を表し、ｎは２以上の整数を表す。ただし、ｎ個のＡ１、ｎ個のＡ２及びｎ個のＡ３のうちの少なくとも一部はアシル基を表す。分子中にｎ個あるＡ１は、全て同一でも一部同一でも互いに異なっていてもよい。同様に、分子中にｎ個あるＡ２及びｎ個あるＡ３もそれぞれ、全て同一でも一部同一でも互いに異なっていてもよい。
【００４３】
Ａ１、Ａ２及びＡ３が表すアシル基は、当該アシル基中の炭化水素基が、直鎖状、分岐状及び環状のいずれであってもよいが、直鎖状又は分岐状であることが好ましく、直鎖状であることがより好ましい。
【００４４】
Ａ１、Ａ２及びＡ３が表すアシル基は、当該アシル基中の炭化水素基が、飽和炭化水素基でも不飽和炭化水素基でもよいが、飽和炭化水素基であることがより好ましい。
【００４５】
Ａ１、Ａ２及びＡ３が表すアシル基は、炭素数１以上６以下のアシル基が好ましい。すなわち、セルロースアシレート（Ａ）としては、アシル基の炭素数が１以上６以下であるセルロースアシレート（Ａ）が好ましい。アシル基の炭素数が１以上６以下であるセルロースアシレート（Ａ）は、炭素数７以上のアシル基を有するセルロースアシレート（Ａ）に比べ、耐衝撃性に優れた樹脂成形体が得られやすい。
【００４６】
Ａ１、Ａ２及びＡ３が表すアシル基は、当該アシル基中の水素原子がハロゲン原子（例えば、フッ素原子、臭素原子、ヨウ素原子）、酸素原子、窒素原子などで置換された基でもよいが、無置換であることが好ましい。
【００４７】
Ａ１、Ａ２及びＡ３が表すアシル基としては、ホルミル基、アセチル基、プロピオニル基、ブチリル基（ブタノイル基）、プロペノイル基、ヘキサノイル基等が挙げられる。これらの中でもアシル基としては、樹脂組成物の成形性、樹脂成形体の耐衝撃性又は樹脂成形体が靱性に優れる観点から、炭素数２以上４以下のアシル基がより好ましく、炭素数２又は３のアシル基が更に好ましい。
【００４８】
セルロースアシレート（Ａ）としては、セルロースアセテート（セルロースモノアセテート、セルロースジアセテート（ＤＡＣ）、セルローストリアセテート）、セルロースアセテートプロピオネート（ＣＡＰ）、セルロースアセテートブチレート（ＣＡＢ）等が挙げられる。
【００４９】
セルロースアシレート（Ａ）としては、樹脂成形体の耐衝撃性又は樹脂成形体が靱性に優れる観点から、セルロースアセテートプロピオネート（ＣＡＰ）、セルロースアセテートブチレート（ＣＡＢ）が好ましく、セルロースアセテートプロピオネート（ＣＡＰ）がより好ましい。
【００５０】
セルロースアシレート（Ａ）は、１種を単独で使用してもよいし、２種以上を併用してもよい。
【００５１】
セルロースアシレート（Ａ）の重量平均重合度は、樹脂組成物の成形性、樹脂成形体の耐衝撃性又は樹脂成形体が靱性に優れる観点から、２００以上１０００以下が好ましく、５００以上１０００以下がより好ましく、６００以上１０００以下が更に好ましい。
【００５２】
セルロースアシレート（Ａ）の重量平均重合度は、以下の手順で重量平均分子量（Ｍｗ）から求める。
まず、セルロースアシレート（Ａ）の重量平均分子量（Ｍｗ）を、テトラヒドロフランを用い、ゲルパーミエーションクロマトグラフィ装置（ＧＰＣ装置：東ソー社製、ＨＬＣ−８３２０ＧＰＣ、カラム：ＴＳＫｇｅｌα−Ｍ）にてポリスチレン換算で測定する。
次いで、セルロースアシレート（Ａ）の構成単位分子量で除算することで、セルロースアシレート（Ａ）の重合度を求める。例えば、セルロースアシレートの置換基がアセチル基の場合、構成単位分子量は、置換度が２．４のとき２６３、置換度が２．９のとき２８４である。
【００５３】
セルロースアシレート（Ａ）の置換度は、樹脂組成物の成形性、樹脂成形体の耐衝撃性又は樹脂成形体が靱性に優れる観点から、２．１以上２．９以下が好ましく、置換度２．２以上２．９以下がより好ましく、２．３以上２．９以下が更に好ましく、２．６以上２．９以下が特に好ましい。
【００５４】
セルロースアセテートプロピオネート（ＣＡＰ）において、アセチル基とプロピオニル基との置換度の比（アセチル基／プロピオニル基）は、樹脂組成物の成形性、樹脂成形体の耐衝撃性又は樹脂成形体が靱性に優れる観点から、０．０１以上１以下が好ましく、０．０５以上０．１以下がより好ましい。
【００５５】
ＣＡＰとしては、下記の（１）、（２）、（３）及び（４）の少なくとも１つを満足するＣＡＰが好ましく、下記の（１）、（３）及び（４）を満足するＣＡＰがより好ましく、下記の（２）、（３）及び（４）を満足するＣＡＰが更に好ましい。
（１）テトラヒドロフランを溶媒としたＧＰＣ法で測定したとき、ポリスチレン換算の重量平均分子量（Ｍｗ）が１６万以上２５万以下であり、且つポリスチレン換算の数平均分子量（Ｍｎ）とポリスチレン換算のＺ平均分子量（Ｍｚ）との比Ｍｎ／Ｍｚが０．１４以上０．２１以下である。
（２）テトラヒドロフランを溶媒としたＧＰＣ法で測定したとき、ポリスチレン換算の重量平均分子量（Ｍｗ）が１６万以上２５万以下であり、ポリスチレン換算の数平均分子量（Ｍｎ）とポリスチレン換算のＺ平均分子量（Ｍｚ）との比Ｍｎ／Ｍｚが０．１４以上０．２１以下であり、且つポリスチレン換算の重量平均分子量（Ｍｗ）とポリスチレン換算のＺ平均分子量（Ｍｚ）との比Ｍｗ／Ｍｚが０．３以上０．７以下である。
（３）ＩＳＯ１１４４３：１９９５に準じて２３０℃の条件にてキャピログラフで測定したとき、せん断速度１２１６（／ｓｅｃ）における粘度η１（Ｐａ・ｓ）とせん断速度１２１．６（／ｓｅｃ）における粘度η２（Ｐａ・ｓ）との比η１／η２が０．１以上０．３以下である。
（４）ＣＡＰを射出成形して得た小形角板試験片（ＪＩＳ  Ｋ７１３９：２００９が規格するＤ１１試験片、６０ｍｍ×６０ｍｍ、厚さ１ｍｍ）を温度６５℃且つ相対湿度８５％の雰囲気に４８時間放置したとき、ＭＤ方向の膨張率とＴＤ方向の膨張率がいずれも０．４％以上０．６％以下である。ここに、ＭＤ方向は、射出成形に用いる金型のキャビティの長さ方向を意味し、ＴＤ方向は、ＭＤ方向に直交する方向を意味する。
【００５６】
セルロースアセテートブチレート（ＣＡＢ）において、アセチル基とブチリル基との置換度の比（アセチル基／ブチリル基）は、樹脂組成物の成形性、樹脂成形体の耐衝撃性又は樹脂成形体が靱性に優れる観点から、０．０５以上３．５以下が好ましく、０．５以上３．０以下がより好ましい。
【００５７】
セルロースアシレート（Ａ）の置換度とは、セルロースが有するヒドロキシ基がアシル基により置換されている程度を示す指標である。つまり、置換度は、セルロースアシレート（Ａ）のアシル化の程度を示す指標となる。具体的には、置換度は、セルロースアシレートのＤ−グルコピラノース単位に３個あるヒドロキシ基がアシル基で置換された置換個数の分子内平均を意味する。置換度は、１Ｈ−ＮＭＲ（ＪＭＮ−ＥＣＡ／ＪＥＯＬ  ＲＥＳＯＮＡＮＣＥ社製）にて、セルロース由来水素とアシル基由来水素とのピークの積分比から求める。
【００５８】
［カルダノール化合物（Ｂ）：成分（Ｂ）］
カルダノール化合物とは、カシューを原料とする天然由来の化合物に含まれる成分（例えば、下記の構造式（ｂ−１）〜（ｂ−４）で表される化合物）又は前記成分からの誘導体を指す。
【００５９】
【化２】
2020037611.tif 000003
【００６０】
本実施形態に係る樹脂組成物は、カルダノール化合物（Ｂ）として、カシューを原料とする天然由来の化合物の混合物（以下「カシュー由来混合物」ともいう。）を含んでもよい。
【００６１】
本実施形態に係る樹脂組成物は、カルダノール化合物（Ｂ）として、カシュー由来混合物からの誘導体を含んでもよい。カシュー由来混合物からの誘導体としては、例えば以下の混合物や単体等が挙げられる。
【００６２】
・カシュー由来混合物中の各成分の組成比を調整した混合物
・カシュー由来混合物中から特定の成分のみを単離した単体
・カシュー由来混合物中の成分を変性した変性体を含む混合物
・カシュー由来混合物中の成分を重合した重合体を含む混合物
・カシュー由来混合物中の成分を変性し且つ重合した変性重合体を含む混合物
・前記組成比を調整した混合物中の成分をさらに変性した変性体を含む混合物
・前記組成比を調整した混合物中の成分をさらに重合した重合体を含む混合物
・前記組成比を調整した混合物中の成分をさらに変性し且つ重合した変性重合体を含む混合物
・前記単離した単体をさらに変性した変性体
・前記単離した単体をさらに重合した重合体
・前記単離した単体をさらに変性し且つ重合した変性重合体
ここで単体には、２量体及び３量体等の多量体も含まれるものとする。
【００６３】
カルダノール化合物（Ｂ）は、樹脂成形体の耐衝撃性の観点から、一般式（ＣＤＮ１）で表される化合物、及び、一般式（ＣＤＮ１）で表される化合物が重合された重合体からなる群から選択される少なくとも１種の化合物であることが好ましい。
【００６４】
【化３】
2020037611.tif 000004
【００６５】
一般式（ＣＤＮ１）中、Ｒ１は、置換基を有していてもよいアルキル基、又は二重結合を有し且つ置換基を有していてもよい不飽和脂肪族基を表す。Ｒ２は、ヒドロキシ基、カルボキシ基、置換基を有していてもよいアルキル基、又は二重結合を有し且つ置換基を有していてもよい不飽和脂肪族基を表す。Ｐ２は０以上４以下の整数を表す。Ｐ２が２以上である場合において複数存在するＲ２は、同じ基であっても異なる基であってもよい。
【００６６】
一般式（ＣＤＮ１）において、Ｒ１が表す置換基を有していてもよいアルキル基は、炭素数３以上３０以下のアルキル基であることが好ましく、炭素数５以上２５以下のアルキル基であることがより好ましく、炭素数８以上２０以下のアルキル基であることが更に好ましい。
置換基としては、例えば、ヒドロキシ基；エポキシ基、メトキシ基等のエーテル結合を含む置換基；アセチル基、プロピオニル基等のエステル結合を含む置換基；等が挙げられる。
置換基を有していてもよいアルキル基の例としては、ペンタデカン−１−イル基、ヘプタン−１−イル基、オクタン−１−イル基、ノナン−１−イル基、デカン−１−イル基、ウンデカン−１−イル基、ドデカン−１−イル基、テトラデカン−１−イル基等が挙げられる。
【００６７】
一般式（ＣＤＮ１）において、Ｒ１が表す二重結合を有し且つ置換基を有していてもよい不飽和脂肪族基は、炭素数３以上３０以下の不飽和脂肪族基であることが好ましく、炭素数５以上２５以下の不飽和脂肪族基であることがより好ましく、炭素数８以上２０以下の不飽和脂肪族基であることが更に好ましい。
不飽和脂肪族基が有する二重結合の数は、１以上３以下であることが好ましい。
置換基としては、前記アルキル基の置換基として列挙したものが同様に挙げられる。
二重結合を有し且つ置換基を有していてもよい不飽和脂肪族基の例としては、ペンタデカ−８−エン−１−イル基、ペンタデカ−８，１１−ジエン−１−イル基、ペンタデカ−８，１１，１４−トリエン−１−イル基、ペンタデカ−７−エン−１−イル基、ペンタデカ−７，１０−ジエン−１−イル基、ペンタデカ−７，１０，１４−トリエン−１−イル基等が挙げられる。
【００６８】
一般式（ＣＤＮ１）において、Ｒ１としては、ペンタデカ−８−エン−１−イル基、ペンタデカ−８，１１−ジエン−１−イル基、ペンタデカ−８，１１，１４−トリエン−１−イル基、ペンタデカ−７−エン−１−イル基、ペンタデカ−７，１０−ジエン−１−イル基、ペンタデカ−７，１０，１４−トリエン−１−イル基が好ましい。
【００６９】
一般式（ＣＤＮ１）において、Ｒ２が表す置換基を有していてもよいアルキル基及び二重結合を有し且つ置換基を有していてもよい不飽和脂肪族基としては、前記Ｒ１が表す置換基を有していてもよいアルキル基及び二重結合を有し且つ置換基を有していてもよい不飽和脂肪族基として列挙したものが同様に好ましい例として挙げられる。
【００７０】
一般式（ＣＤＮ１）で表される化合物はさらに変性されていてもよい。例えば、エポキシ化されていてもよく、具体的には一般式（ＣＤＮ１）で表される化合物が有するヒドロキシ基が下記の基（ＥＰ）に置き換えられた構造の化合物、つまり、下記の一般式（ＣＤＮ１−ｅ）で表される化合物であってもよい。
【００７１】
【化４】
2020037611.tif 000005
【００７２】
基（ＥＰ）及び一般式（ＣＤＮ１−ｅ）中、ＬＥＰは、単結合又は２価の連結基を表す。一般式（ＣＤＮ１−ｅ）中、Ｒ１、Ｒ２及びＰ２はそれぞれ、一般式（ＣＤＮ１）におけるＲ１、Ｒ２及びＰ２と同義である。
【００７３】
基（ＥＰ）及び一般式（ＣＤＮ１−ｅ）において、ＬＥＰが表す２価の連結基としては、例えば、置換基を有していてもよいアルキレン基（好ましくは炭素数１以上４以下のアルキレン基、より好ましくは炭素数１のアルキレン基）、−ＣＨ２ＣＨ２ＯＣＨ２ＣＨ２−基等が挙げられる。
上記置換基としては、一般式（ＣＤＮ１）のＲ１において置換基として列挙したものが同様に挙げられる。
【００７４】
ＬＥＰとしては、メチレン基が好ましい。
【００７５】
一般式（ＣＤＮ１）で表される化合物が重合された重合体とは、少なくとも２つ以上の一般式（ＣＤＮ１）で表される化合物が、連結基を介して又は介さずに重合された重合体をいう。
【００７６】
一般式（ＣＤＮ１）で表される化合物が重合された重合体としては、例えば、下記の一般式（ＣＤＮ２）で表される化合物が挙げられる。
【００７７】
【化５】
2020037611.tif 000006
【００７８】
一般式（ＣＤＮ２）中、Ｒ１１、Ｒ１２及びＲ１３はそれぞれ独立に、置換基を有していてもよいアルキル基、又は二重結合を有し且つ置換基を有していてもよい不飽和脂肪族基を表す。Ｒ２１、Ｒ２２及びＲ２３はそれぞれ独立に、ヒドロキシ基、カルボキシ基、置換基を有していてもよいアルキル基、又は二重結合を有し且つ置換基を有していてもよい不飽和脂肪族基を表す。Ｐ２１及びＰ２３はそれぞれ独立に、０以上３以下の整数を表し、Ｐ２２は０以上２以下の整数を表す。Ｌ１及びＬ２はそれぞれ独立に、２価の連結基を表す。ｎは、０以上１０以下の整数を表す。Ｐ２１が２以上である場合において複数存在するＲ２１、Ｐ２２が２以上である場合において複数存在するＲ２２、及びＰ２３が２以上である場合において複数存在するＲ２３はそれぞれ、同じ基であっても異なる基であってもよい。ｎが２以上である場合において複数存在するＲ１２、Ｒ２２及びＬ１はそれぞれ、同じ基であっても異なる基であってもよく、ｎが２以上である場合において複数存在するＰ２２は、同じ数であっても異なる数であってもよい。
【００７９】
一般式（ＣＤＮ２）において、Ｒ１１、Ｒ１２、Ｒ１３、Ｒ２１、Ｒ２２及びＲ２３が表す置換基を有していてもよいアルキル基及び二重結合を有し且つ置換基を有していてもよい不飽和脂肪族基としては、一般式（ＣＤＮ１）のＲ１として列挙したものが同様に好ましい例として挙げられる。
【００８０】
一般式（ＣＤＮ２）において、Ｌ１及びＬ２が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【００８１】
一般式（ＣＤＮ２）において、ｎとしては、１以上１０以下が好ましく、１以上５以下がより好ましい。
【００８２】
一般式（ＣＤＮ２）で表される化合物はさらに変性されていてもよい。例えば、エポキシ化されていてもよく、具体的には一般式（ＣＤＮ２）で表される化合物が有するヒドロキシ基が基（ＥＰ）に置き換えられた構造の化合物、つまり、下記の一般式（ＣＤＮ２−ｅ）で表される化合物であってもよい。
【００８３】
【化６】
2020037611.tif 000007
【００８４】
一般式（ＣＤＮ２−ｅ）中、Ｒ１１、Ｒ１２、Ｒ１３、Ｒ２１、Ｒ２２、Ｒ２３、Ｐ２１、Ｐ２２、Ｐ２３、Ｌ１、Ｌ２及びｎはそれぞれ、一般式（ＣＤＮ２）におけるＲ１１、Ｒ１２、Ｒ１３、Ｒ２１、Ｒ２２、Ｒ２３、Ｐ２１、Ｐ２２、Ｐ２３、Ｌ１、Ｌ２及びｎと同義である。
一般式（ＣＤＮ２−ｅ）中、ＬＥＰ１、ＬＥＰ２及びＬＥＰ３はそれぞれ独立に、単結合又は２価の連結基を表す。ｎが２以上である場合において複数存在するＬＥＰ２は、同じ基であっても異なる基であってもよい。
【００８５】
一般式（ＣＤＮ２−ｅ）において、ＬＥＰ１、ＬＥＰ２及びＬＥＰ３が表す２価の連結基としては、一般式（ＣＤＮ１−ｅ）におけるＬＥＰが表す２価の連結基として列挙したものが同様に好ましい例として挙げられる。
【００８６】
一般式（ＣＤＮ１）で表される化合物が重合された重合体としては、例えば、少なくとも３つ以上の一般式（ＣＤＮ１）で表される化合物が、連結基を介して又は介さずに三次元的に架橋重合された重合体であってもよい。一般式（ＣＤＮ１）で表される化合物が三次元的に架橋重合された重合体としては、例えば以下の構造式で表される化合物が挙げられる。
【００８７】
【化７】
2020037611.tif 000008
【００８８】
上記構造式において、Ｒ１０、Ｒ２０及びＰ２０はそれぞれ、一般式（ＣＤＮ１）におけるＲ１、Ｒ２及びＰ２と同義である。Ｌ１０は、単結合又は２価の連結基を表す。複数存在するＲ１０、Ｒ２０及びＬ１０はそれぞれ、同じ基であっても異なる基であってもよい。複数存在するＰ２０は、同じ数であっても異なる数であってもよい。
【００８９】
上記構造式において、Ｌ１０が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【００９０】
上記構造式で表される化合物はさらに変性されていてもよく、例えば、エポキシ化されていてもよい。具体的には、上記構造式で表される化合物が有するヒドロキシ基が基（ＥＰ）に置き換えられた構造の化合物であってもよく、例えば以下の構造式で表される化合物、つまり、一般式（ＣＤＮ１−ｅ）で表される化合物が三次元的に架橋重合された重合体が挙げられる。
【００９１】
【化８】
2020037611.tif 000009
【００９２】
上記構造式において、Ｒ１０、Ｒ２０及びＰ２０はそれぞれ、一般式（ＣＤＮ１−ｅ）におけるＲ１、Ｒ２及びＰ２と同義である。Ｌ１０は、単結合又は２価の連結基を表す。複数存在するＲ１０、Ｒ２０及びＬ１０はそれぞれ、同じ基であっても異なる基であってもよい。複数存在するＰ２０は、同じ数であっても異なる数であってもよい。
【００９３】
上記構造式において、Ｌ１０が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【００９４】
カルダノール化合物（Ｂ）は、樹脂成形体の透明性を向上する観点から、エポキシ基を有するカルダノール化合物を含むことが好ましく、エポキシ基を有するカルダノール化合物であることがより好ましい。
【００９５】
カルダノール化合物（Ｂ）としては、市販品を用いてもよい。市販品としては、例えば、Ｃａｒｄｏｌｉｔｅ社製のＮＸ−２０２４、Ｕｌｔｒａ  ＬＩＴＥ  ２０２３、ＮＸ−２０２６、ＧＸ−２５０３、ＮＣ−５１０、ＬＩＴＥ  ２０２０、ＮＸ−９００１、ＮＸ−９００４、ＮＸ−９００７、ＮＸ−９００８、ＮＸ−９２０１、ＮＸ−９２０３、東北化工社製のＬＢ−７０００、ＬＢ−７２５０、ＣＤ−５Ｌ等が挙げられる。エポキシ基を有するカルダノール化合物の市販品としては、例えば、Ｃａｒｄｏｌｉｔｅ社製のＮＣ−５１３、ＮＣ−５１４Ｓ、ＮＣ−５４７、ＬＩＴＥ５１３Ｅ、Ｕｌｔｒａ ＬＴＥ ５１３等が挙げられる。
【００９６】
カルダノール化合物（Ｂ）の水酸基価は、樹脂成形体の耐衝撃性の観点から、１００ｍｇＫＯＨ／ｇ以上が好ましく、１２０ｍｇＫＯＨ／ｇ以上がより好ましく、１５０ｍｇＫＯＨ／ｇ以上が更に好ましい。カルダノール化合物の水酸基価の測定は、ＩＳＯ１４９００のＡ法に従って行われる。
【００９７】
カルダノール化合物（Ｂ）として、エポキシ基を有するカルダノール化合物を用いる場合、そのエポキシ当量は、樹脂成形体の透明性を向上する観点から、３００以上５００以下が好ましく、３５０以上４８０以下がより好ましく、４００以上４７０以下が更に好ましい。エポキシ基を有するカルダノール化合物のエポキシ当量の測定は、ＩＳＯ３００１に従って行われる。
【００９８】
カルダノール化合物（Ｂ）の分子量は、成分（Ｃ）の添加による靱性の向上効果が得られやすい観点から、２５０以上１０００以下が好ましく、２８０以上８００以下がより好ましく、３００以上５００以下が更に好ましい。
【００９９】
カルダノール化合物（Ｂ）は、１種を単独で使用してもよいし、２種以上を併用してもよい。
【０１００】
［化合物（Ｃ）：成分（Ｃ）］
化合物（Ｃ）は、ヒンダードフェノール化合物、トコフェロール化合物、トコトリエノール化合物、ホスファイト化合物及びヒドロキシルアミン化合物からなる群から選ばれる少なくとも１種である。
【０１０１】
−ヒンダードフェノール化合物−
本開示においてヒンダードフェノール化合物は、フェノールのヒドロキシ基のオルト位の少なくとも一方がアルキル基に置換されている化合物を指す。前記アルキル基としては、ｔｅｒｔ−ブチル基、ｔｅｒｔ−ペンチル基（１，１−ジメチルプロピル基）等の嵩高いアルキル基が好ましい。
【０１０２】
ヒンダードフェノール化合物としては、例えば、下記の一般式（ＨＰ１）で表される化合物が挙げられる。
【０１０３】
【化９】
2020037611.tif 000010
【０１０４】
一般式（ＨＰ１）中、Ｒ１１及びＲ１２はそれぞれ独立に、水素原子又は炭素数１以上６以下のアルキル基を表し、Ｌ１１は単結合又は２価の連結基を表し、Ｘ１１は単結合又はｎ価の基を表し、ｎは１、２、３又は４を表す。
【０１０５】
Ｒ１１が表す炭素数１以上６以下のアルキル基としては、炭素数１以上５以下のアルキル基が好ましく、炭素数１以上４以下のアルキル基がより好ましい。Ｒ１１が表す炭素数１以上６以下のアルキル基としては、直鎖状、分岐状及び環状のいずれでもよいが、直鎖状又は分岐状のアルキル基が好ましい。
【０１０６】
Ｒ１１が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、ｔｅｒｔ−ブチル基又はｔｅｒｔ−ペンチル基がより好ましく、メチル基又はｔｅｒｔ−ブチル基が更に好ましい。
【０１０７】
Ｒ１２が表す炭素数１以上６以下のアルキル基としては、炭素数１以上３以下のアルキル基が好ましく、炭素数１又は２のアルキル基がより好ましい。Ｒ１２が表す炭素数１以上６以下のアルキル基としては、直鎖状、分岐状及び環状のいずれでもよいが、直鎖状又は分岐状のアルキル基が好ましい。
【０１０８】
Ｒ１２が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、エチル基、ｎ−プロピル基又はイソプロピル基がより好ましく、メチル基又はエチル基が更に好ましい。
【０１０９】
Ｒ１１が表す基としては、水素原子、メチル基、ｔｅｒｔ−ブチル基又はｔｅｒｔ−ペンチル基が好ましい。
Ｒ１２が表す基としては、水素原子、メチル基又はエチル基が好ましい。
【０１１０】
Ｒ１１とＲ１２とは互いに連結して環を形成していてもよい。
【０１１１】
Ｌ１１が表す２価の連結基としては、炭素数１以上６以下のアルキレン基（好ましくは炭素数１以上４以下のアルキレン基）、−Ｒ−Ｃ(＝Ｏ)Ｏ−Ｒ’−等が挙げられる。ここで、Ｒ及びＲ’はそれぞれ独立に、炭素数１以上６以下のアルキレン基（好ましくは炭素数１以上４以下のアルキレン基、より好ましくは炭素数１又は２のアルキレン基）又はフェニレン基を表す。−Ｒ−Ｃ(＝Ｏ)Ｏ−Ｒ’−は、好ましくは−ＣＨ２ＣＨ２−Ｃ(＝Ｏ)Ｏ−ＣＨ２−である。
【０１１２】
Ｘ１１が表す１価の基としては、脂肪族炭化水素基が挙げられる。
当該脂肪族炭化水素基は、直鎖状でもよく、分岐状でもよく、脂環を含んでいてもよい。当該脂肪族炭化水素基は、一般式（ＨＰ１）で表される化合物がセルロースアシレート（Ａ）に分散しやすい観点から、脂環を含まない脂肪族炭化水素基（つまり、鎖状の脂肪族炭化水素基）であることが好ましく、直鎖状の脂肪族炭化水素基であることがより好ましい。
当該脂肪族炭化水素基は、飽和の脂肪族炭化水素基でもよく、不飽和の脂肪族炭化水素基でもよい。当該脂肪族炭化水素基は、一般式（ＨＰ１）で表される化合物がセルロースアシレート（Ａ）に分散しやすい観点から、飽和の脂肪族炭化水素基であることが好ましい。
当該脂肪族炭化水素基は、一般式（ＨＰ１）で表される化合物がセルロースアシレート（Ａ）に分散しやすい観点から、炭素数１以上２４以下であることが好ましく、炭素数６以上２０以下であることがより好ましく、炭素数１２以上１８以下であることが更に好ましい。
当該脂肪族炭化水素基の具体例としては、後述の一般式（Ｐ１）におけるＹ４１について示す具体例と同様の基が挙げられる。
当該脂肪族炭化水素基としては、炭素数６以上２０以下の直鎖状のアルキル基が好ましく、炭素数１２以上１８以下の直鎖状のアルキル基がより好ましく、炭素数１６以上１８以下の直鎖状のアルキル基が更に好ましい。
【０１１３】
Ｘ１１が表す２価の基としては、炭素数１以上６以下のアルカン（好ましくは炭素数１以上４以下のアルカン）から２個の水素原子を除いた基（アルカンジイル基）、−(Ｒ−Ｏ−Ｒ’)ｍ−等が挙げられる。ここで、Ｒ及びＲ’はそれぞれ独立に、炭素数１以上４以下のアルキレン基又はフェニレン基を表し、ｍは１、２、３又は４（好ましくは１又は２）を表す。−(Ｒ−Ｏ−Ｒ’)ｍ−は、好ましくは、−(ＣＨ２−Ｏ−ＣＨ２)ｍ−であり、より好ましくは、−ＣＨ２−Ｏ−ＣＨ２−、−(ＣＨ２−Ｏ−ＣＨ２)２−である。
【０１１４】
Ｘ１１が表す２価の基としては、下記の基（ＨＰ１−ａ）も挙げられる。＊はＬ１１との結合位置を表す。
【０１１５】
【化１０】
2020037611.tif 000011
【０１１６】
基（ＨＰ１−ａ）中、Ｒ１１１、Ｒ１１２、Ｒ１１３及びＲ１１４はそれぞれ独立に、水素原子又は炭素数１以上４以下のアルキル基を表す。炭素数１以上４以下のアルキル基としては、メチル基、エチル基、ｎ−プロピル基、イソプロピル基、ｎ−ブチル基、ｓｅｃ−ブチル基、イソブチル基、ｔｅｒｔ−ブチル基が好ましく、メチル基又はエチル基がより好ましく、メチル基が更に好ましい。
【０１１７】
Ｘ１１が表す３価の基としては、炭素数１以上６以下のアルカン（好ましくは炭素数１以上４以下のアルカン）から３個の水素原子を除いた基（アルカントリイル基）等が挙げられる。
【０１１８】
Ｘ１１が表す３価の基としては、下記の基（ＨＰ１−ｂ）及び基（ＨＰ１−ｃ）も挙げられる。＊はＬ１１との結合位置を表す。
【０１１９】
【化１１】
2020037611.tif 000012
【０１２０】
基（ＨＰ１−ｂ）中、Ｒ１１５、Ｒ１１６及びＲ１１７はそれぞれ独立に、水素原子又は炭素数１以上４以下のアルキル基を表す。炭素数１以上４以下のアルキル基としては、メチル基、エチル基、ｎ−プロピル基、イソプロピル基、ｎ−ブチル基、ｓｅｃ−ブチル基、イソブチル基、ｔｅｒｔ−ブチル基が好ましく、メチル基又はエチル基がより好ましく、メチル基が更に好ましい。
【０１２１】
Ｘ１１が表す４価の基としては、炭素数１以上６以下のアルカン（好ましくは炭素数１以上４以下のアルカン）から４個の水素原子を除いた基（アルカンテトライル基）等が挙げられ、中でもメタンテトライルが好ましい。
【０１２２】
ｎが２、３又は４である場合において複数存在するＲ１１、Ｒ１２及びＬ１１はそれぞれ、同じ基であっても異なる基であってもよい。
【０１２３】
一般式（ＨＰ１）で表される化合物の具体例としては、例えば、ＢＡＳＦ社製「Ｉｒｇａｎｏｘ  １０１０」、「Ｉｒｇａｎｏｘ  ２４５」、「Ｉｒｇａｎｏｘ  １０７６」、
ＡＤＥＫＡ社製「アデカスタブＡＯ−８０」、「アデカスタブＡＯ−６０」、「アデカスタブＡＯ−５０」、「アデカスタブＡＯ−４０」、「アデカスタブＡＯ−３０」、「アデカスタブＡＯ−２０」、「アデカスタブＡＯ−３３０」、住友化学社製「Ｓｕｍｉｌｉｚｅｒ  ＧＡ−８０」が挙げられる。
【０１２４】
ヒンダードフェノール化合物としては、例えば、下記の一般式（ＨＰ２）で表される化合物が挙げられる。
【０１２５】
【化１２】
2020037611.tif 000013
【０１２６】
一般式（ＨＰ２）中、Ｒ２１、Ｒ２２、Ｒ２３、Ｒ２４及びＲ２５はそれぞれ独立に、水素原子又は炭素数１以上６以下のアルキル基を表す。
【０１２７】
Ｒ２１が表す炭素数１以上６以下のアルキル基としては、炭素数４以上６以下のアルキル基が好ましく、炭素数４又は５のアルキル基がより好ましい。Ｒ２１が表す炭素数１以上６以下のアルキル基としては、直鎖状、分岐状及び環状のいずれでもよいが、直鎖状又は分岐状のアルキル基が好ましく、分岐状のアルキル基がより好ましい。
【０１２８】
Ｒ２１が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、ｔｅｒｔ−ブチル基、ｔｅｒｔ−ペンチル基又は１，１−ジメチルブチル基がより好ましく、ｔｅｒｔ−ブチル基又はｔｅｒｔ−ペンチル基がより好ましい。
【０１２９】
Ｒ２２が表す炭素数１以上６以下のアルキル基としては、炭素数１以上５以下のアルキル基が好ましく、炭素数１以上４以下のアルキル基がより好ましい。Ｒ２２が表す炭素数１以上６以下のアルキル基としては、直鎖状、分岐状及び環状のいずれでもよいが、直鎖状又は分岐状のアルキル基が好ましい。
【０１３０】
Ｒ２２が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、ｔｅｒｔ−ブチル基又はｔｅｒｔ−ペンチル基がより好ましい。
【０１３１】
Ｒ２３が表す基の具体的な形態及び好ましい形態は、Ｒ２１について述べた形態と同様である。
【０１３２】
Ｒ２４が表す基の具体的な形態及び好ましい形態は、Ｒ２２について述べた形態と同様である。
【０１３３】
Ｒ２５が表す炭素数１以上６以下のアルキル基としては、炭素数１以上３以下のアルキル基が好ましく、炭素数１又は２のアルキル基がより好ましい。Ｒ２５が表す炭素数１以上６以下のアルキル基としては、直鎖状、分岐状及び環状のいずれでもよいが、直鎖状又は分岐状のアルキル基が好ましい。
【０１３４】
Ｒ２５が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、エチル基、ｎ−プロピル基又はイソプロピル基がより好ましく、メチル基又はエチル基が更に好ましい。
【０１３５】
Ｒ２１が表す基としては、ｔｅｒｔ−ブチル基又はｔｅｒｔ−ペンチル基が好ましい。
Ｒ２２が表す基としては、メチル基、ｔｅｒｔ−ブチル基又はｔｅｒｔ−ペンチル基が好ましい。
Ｒ２３が表す基としては、ｔｅｒｔ−ブチル基又はｔｅｒｔ−ペンチル基が好ましい。
Ｒ２４が表す基としては、メチル基、ｔｅｒｔ−ブチル基又はｔｅｒｔ−ペンチル基が好ましい。
Ｒ２５が表す基としては、水素原子、メチル基又はエチル基が好ましい。
【０１３６】
一般式（ＨＰ２）で表される化合物の具体例としては、例えば、住友化学社製「Ｓｕｍｉｌｉｚｅｒ  ＧＭ」、「Ｓｕｍｉｌｉｚｅｒ  ＧＳ」が挙げられる。
【０１３７】
−トコフェロール化合物、トコトリエノール化合物−
トコフェロール化合物又はトコトリエノール化合物としては、例えば、下記の一般式（Ｔ１）で表される化合物が挙げられる。
【０１３８】
【化１３】
2020037611.tif 000014
【０１３９】
一般式（Ｔ１）中、Ｒ３１、Ｒ３２及びＲ３３はそれぞれ独立に、水素原子又は炭素数１以上３以下のアルキル基を表す。
【０１４０】
Ｒ３１が表す炭素数１以上３以下のアルキル基としては、直鎖状、分岐状及び環状のいずれでもよいが、直鎖状又は分岐状のアルキル基が好ましい。
【０１４１】
Ｒ３１が表す炭素数１以上３以下のアルキル基としては、具体的には、メチル基、エチル基、ｎ−プロピル基、イソプロピル基が好ましく、メチル基又はエチル基がより好ましく、メチル基が更に好ましい。
【０１４２】
Ｒ３１が表す基としては、水素原子又はメチル基が特に好ましい。
【０１４３】
Ｒ３２が表す基の具体的な形態及び好ましい形態は、Ｒ３１について述べた形態と同様である。
Ｒ３３が表す基の具体的な形態及び好ましい形態は、Ｒ３１について述べた形態と同様である。
【０１４４】
トコフェロール化合物の具体例として、例えば、以下の化合物が挙げられる。
【０１４５】
【化１４】
2020037611.tif 000015
【０１４６】
トコトリエノール化合物の具体例として、例えば、以下の化合物が挙げられる。
【０１４７】
【化１５】
2020037611.tif 000016
【０１４８】
−ホスファイト化合物−
ホスファイト化合物としては、例えば、下記の一般式（Ｐ１）で表される化合物が挙げられる。
【０１４９】
【化１６】
2020037611.tif 000017
【０１５０】
一般式（Ｐ１）中、Ｒ４１、Ｒ４２及びＲ４３はそれぞれ独立に、水素原子又は炭素数１以上１２以下のアルキル基を表し、Ｙ４１及びＹ４２はそれぞれ独立に脂肪族炭化水素基を表し、ｎ４１は１、２又は３を表し、ｍ４１は０又は１を表し、ｍ４２は０又は１を表し、但しｎ４１＋ｍ４１＋ｍ４２＝３である。
【０１５１】
Ｒ４１が表す炭素数１以上１２以下のアルキル基としては、炭素数１以上１０以下のアルキル基が好ましく、炭素数１以上９以下のアルキル基がより好ましい。Ｒ４１が表す炭素数１以上１２以下のアルキル基としては、直鎖状、分岐状及び環状のいずれでもよいが、直鎖状又は分岐状のアルキル基が好ましい。
【０１５２】
Ｒ４１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０１５３】
Ｒ４２が表す炭素数１以上１２以下のアルキル基としては、Ｒ４１について述べたアルキル基と同様の形態が挙げられる。
Ｒ４３が表す炭素数１以上１２以下のアルキル基としては、Ｒ４１について述べたアルキル基と同様の形態が挙げられる。
【０１５４】
Ｒ４１が表す基としては、水素原子、メチル基又はｔｅｒｔ−ブチル基が好ましい。
Ｒ４２が表す基としては、炭素数１以上９以下のアルキル基が好ましく、メチル基又はｔｅｒｔ−ブチル基がより好ましく、ｔｅｒｔ−ブチル基が更に好ましい。
Ｒ４３が表す基としては、水素原子、メチル基又はｔｅｒｔ−ブチル基が好ましい。
【０１５５】
ｎ４１が２又は３である場合において複数存在するＲ４１、Ｒ４２及びＲ４３はそれぞれ、同じ基であっても異なる基であってもよい。
【０１５６】
ｎ４１が２又は３である場合において、複数存在するＲ４１どうし、複数存在するＲ４３どうし、又はＲ４１とＲ４３とは、連結して環を形成してもよい。
【０１５７】
Ｙ４１が表す脂肪族炭化水素基は、直鎖状でもよく、分岐状でもよく、脂環を含んでいてもよい。Ｙ４１が表す基は、一般式（Ｐ１）で表される化合物がセルロースアシレート（Ａ）に分散しやすい観点から、脂環を含まない脂肪族炭化水素基（つまり、鎖状の脂肪族炭化水素基）であることが好ましく、直鎖状の脂肪族炭化水素基であることがより好ましい。
【０１５８】
Ｙ４１が表す脂肪族炭化水素基は、飽和の脂肪族炭化水素基でもよく、不飽和の脂肪族炭化水素基でもよい。Ｙ４１が表す脂肪族炭化水素基は、一般式（Ｐ１）で表される化合物がセルロースアシレート（Ａ）に分散しやすい観点から、飽和の脂肪族炭化水素基であることが好ましい。
【０１５９】
Ｙ４１が表す脂肪族炭化水素基は、一般式（Ｐ１）で表される化合物がセルロースアシレート（Ａ）に分散しやすい観点から、炭素数１以上２０以下であることが好ましく、炭素数１以上１２以下であることがより好ましく、炭素数２以上８以下であることが更に好ましい。
【０１６０】
Ｙ４２が表す脂肪族炭化水素基の具体的な形態及び好ましい形態は、Ｙ４１について述べた形態と同様である。
【０１６１】
以下に、Ｙ４１及びＹ４２が表す脂肪族炭化水素基の具体例を示す。
【０１６２】
【化１７】
2020037611.tif 000018
【０１６３】
【化１８】
2020037611.tif 000019
【０１６４】
ｎ４１は１、２又は３を表し、２又は３であることが好ましく、３であることがより好ましい。
【０１６５】
一般式（Ｐ１）においてｎ４１＝２である場合の化合物の具体例としては、例えば、ＢＡＳＦ社製「Ｉｒｇａｆｏｓ  ３８」（ビス（２，４−ジ−ｔ−ブチル−６−メチルフェニル）−エチル−ホスファイト）が挙げられる。
【０１６６】
一般式（Ｐ１）においてｎ４１＝３である場合、一般式（Ｐ１）で表される化合物は、下記の一般式（Ｐ１−ａ）で表される化合物である。
【０１６７】
【化１９】
2020037611.tif 000020
【０１６８】
一般式（Ｐ１−ａ）中のＲ４１、Ｒ４２及びＲ４３は、一般式（Ｐ１）中のＲ４１、Ｒ４２及びＲ４３と同義である。
【０１６９】
一般式（Ｐ１−ａ）で表される化合物の具体例としては、例えば、ＢＡＳＦ社製「Ｉｒｇａｆｏｓ  １６８」、ＢＡＳＦ社製「Ｉｒｇａｆｏｓ  ＴＮＰＰ」が挙げられる。
【０１７０】
ホスファイト化合物としては、例えば、下記の一般式（Ｐ２）で表される化合物が挙げられる。
【０１７１】
【化２０】
2020037611.tif 000021
【０１７２】
一般式（Ｐ２）中、Ｒ５１、Ｒ５２、Ｒ５３、Ｒ５４、Ｒ５５及びＲ５６はそれぞれ独立に、水素原子又は炭素数１以上１２以下のアルキル基を表し、Ｌ５１は単結合又は２価の連結基を表す。
【０１７３】
Ｒ５１が表す炭素数１以上１２以下のアルキル基としては、炭素数１以上１０以下のアルキル基が好ましく、炭素数１以上９以下のアルキル基がより好ましい。Ｒ５１が表す炭素数１以上１２以下のアルキル基としては、直鎖状、分岐状及び環状のいずれでもよいが、直鎖状又は分岐状のアルキル基が好ましい。
【０１７４】
Ｒ５１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０１７５】
Ｒ５２が表す炭素数１以上１２以下のアルキル基としては、Ｒ５１について述べたアルキル基と同様の形態が挙げられる。
Ｒ５３が表す炭素数１以上１２以下のアルキル基としては、Ｒ５１について述べたアルキル基と同様の形態が挙げられる。
Ｒ５４が表す炭素数１以上１２以下のアルキル基としては、Ｒ５１について述べたアルキル基と同様の形態が挙げられる。
Ｒ５５が表す炭素数１以上１２以下のアルキル基としては、Ｒ５１について述べたアルキル基と同様の形態が挙げられる。
Ｒ５６が表す炭素数１以上１２以下のアルキル基としては、Ｒ５１について述べたアルキル基と同様の形態が挙げられる。
【０１７６】
Ｒ５１が表す基としては、水素原子、メチル基又はｔｅｒｔ−ブチル基が好ましい。
Ｒ５２が表す基としては、炭素数１以上９以下のアルキル基が好ましく、メチル基又はｔｅｒｔ−ブチル基がより好ましく、ｔｅｒｔ−ブチル基が更に好ましい。
Ｒ５３が表す基としては、水素原子、メチル基又はｔｅｒｔ−ブチル基が好ましい。
Ｒ５４が表す基としては、水素原子、メチル基又はｔｅｒｔ−ブチル基が好ましい。
Ｒ５５が表す基としては、炭素数１以上９以下のアルキル基が好ましく、メチル基又はｔｅｒｔ−ブチル基がより好ましく、ｔｅｒｔ−ブチル基が更に好ましい。
Ｒ５６が表す基としては、水素原子、メチル基又はｔｅｒｔ−ブチル基が好ましい。
【０１７７】
Ｌ５１が表す２価の連結基としては、アルキレン基、アリーレン基が挙げられ、炭素数１以上６以下のアルキレン基又はフェニレン基が好ましく、炭素数１以上４以下のアルキレン基又はフェニレン基がより好ましい。
【０１７８】
一般式（Ｐ２）で表される化合物の具体例としては、例えば、ＢＡＳＦ社製「Ｉｒｇａｆｏｓ  Ｐ−ＥＰＱ」が挙げられる。
【０１７９】
ホスファイト化合物としては、例えば、下記の一般式（Ｐ３）で表される化合物が挙げられる。
【０１８０】
【化２１】
2020037611.tif 000022
【０１８１】
一般式（Ｐ３）中、Ｒ６１、Ｒ６２、Ｒ６３、Ｒ６４、Ｒ６５及びＲ６６はそれぞれ独立に、水素原子又は炭素数１以上１２以下のアルキル基を表し、Ｌ６１及びＬ６２はそれぞれ独立に、単結合又は２価の連結基を表す。
【０１８２】
Ｒ６１が表す炭素数１以上１２以下のアルキル基としては、炭素数１以上１０以下のアルキル基が好ましく、炭素数１以上９以下のアルキル基がより好ましい。Ｒ６１が表す炭素数１以上１２以下のアルキル基としては、直鎖状、分岐状及び環状のいずれでもよいが、直鎖状又は分岐状のアルキル基が好ましい。
【０１８３】
Ｒ６１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０１８４】
Ｒ６２が表す炭素数１以上１２以下のアルキル基としては、Ｒ６１について述べたアルキル基と同様の形態が挙げられる。
Ｒ６３が表す炭素数１以上１２以下のアルキル基としては、Ｒ６１について述べたアルキル基と同様の形態が挙げられる。
Ｒ６４が表す炭素数１以上１２以下のアルキル基としては、Ｒ６１について述べたアルキル基と同様の形態が挙げられる。
Ｒ６５が表す炭素数１以上１２以下のアルキル基としては、Ｒ６１について述べたアルキル基と同様の形態が挙げられる。
Ｒ６６が表す炭素数１以上１２以下のアルキル基としては、Ｒ６１について述べたアルキル基と同様の形態が挙げられる。
【０１８５】
Ｒ６１が表す基としては、水素原子、メチル基又はｔｅｒｔ−ブチル基が好ましい。
Ｒ６２が表す基としては、炭素数１以上９以下のアルキル基が好ましく、メチル基又はｔｅｒｔ−ブチル基がより好ましく、ｔｅｒｔ−ブチル基が更に好ましい。
Ｒ６３が表す基としては、水素原子、メチル基又はｔｅｒｔ−ブチル基が好ましい。
Ｒ６４が表す基としては、炭素数１以上９以下のアルキル基が好ましく、メチル基又はｔｅｒｔ−ブチル基がより好ましく、ｔｅｒｔ−ブチル基が更に好ましい。
【０１８６】
Ｒ６５が表す基としては、水素原子、メチル基、ｔｅｒｔ−ブチル基又はｔｅｒｔ−ペンチル基が好ましい。
Ｒ６６が表す基としては、水素原子、メチル基、ｔｅｒｔ−ブチル基又はｔｅｒｔ−ペンチル基が好ましい。
Ｒ６５及びＲ６６の少なくとも一方はアルキル基であることが好ましく、当該アルキル基としては、ｔｅｒｔ−ブチル基又はｔｅｒｔ−ペンチル基が好ましい。
【０１８７】
Ｌ６１が表す２価の連結基としては、アルキレン基が挙げられ、炭素数１以上３以下のアルキレン基が好ましく、炭素数１又は２のアルキレン基がより好ましい。
【０１８８】
Ｌ６１としては、単結合又はメチレン基が特に好ましい。
【０１８９】
Ｌ６２が表す２価の連結基としては、アルキレン基、アリーレン基が挙げられ、炭素数１以上６以下のアルキレン基又はフェニレン基が好ましく、炭素数１以上４以下のアルキレン基又はフェニレン基がより好ましい。
【０１９０】
一般式（Ｐ３）で表される化合物の具体例としては、例えば、住友化学社製「Ｓｕｍｉｌｉｚｅｒ  ＧＰ」が挙げられる。
【０１９１】
−ヒドロキシルアミン化合物−
本開示においてヒドロキシルアミン化合物は、アミンの窒素原子にヒドロキシ基が少なくとも１つじかに結合した構造を有する化合物を指す。ヒドロキシルアミン化合物としては、Ｎ，Ｎ−ジアルキルヒドロキシルアミンが好ましい。
【０１９２】
ヒドロキシルアミン化合物としては、例えば、下記の一般式（ＨＡ１）で表される化合物が挙げられる。
【０１９３】
【化２２】
2020037611.tif 000023
【０１９４】
一般式（ＨＡ１）中、Ｒ７１及びＲ７２はそれぞれ独立に、炭素数１４以上２０以下のアルキル基を表す。
【０１９５】
Ｒ７１が表す炭素数１４以上２０以下のアルキル基としては、直鎖状のアルキル基、分岐状のアルキル基及び脂環を含むアルキル基のいずれでもよいが、直鎖状又は分岐状のアルキル基が好ましく、直鎖状のアルキル基がより好ましい。
【０１９６】
Ｒ７１が表す炭素数１４以上２０以下のアルキル基が分岐状である場合、当該基中の分岐鎖の個数は１以上３以下が好ましく、１又は２がより好ましく、１が更に好ましい。
【０１９７】
Ｒ７１が表す炭素数１４以上２０以下のアルキル基としては、炭素数１６以上１８以下の直鎖状又は分岐状のアルキル基が好ましく、炭素数１６以上１８以下の直鎖状のアルキル基が特に好ましい。
【０１９８】
Ｒ７２が表す基の具体的な形態及び好ましい形態は、Ｒ７１について述べた形態と同様である。
【０１９９】
以下に、Ｒ７１及びＲ７２が表す炭素数１４以上２０以下のアルキル基の具体例を示す。
【０２００】
【化２３】
2020037611.tif 000024
【０２０１】
一般式（ＨＡ１）で表される化合物の具体例としては、例えば、ＢＡＳＦ社製「Ｉｒｇａｓｔａｂ  ＦＳ−０４２」が挙げられる。
【０２０２】
化合物（Ｃ）は、１種を単独で使用してもよいし、２種以上を併用してもよい。２種以上を併用する形態としては、同じ族内（例えば、ヒンダードフェノール化合物内）で２種以上併用する形態、及び、異なる族（例えば、ヒンダードフェノール化合物とトコフェロール化合物）にわたって２種以上併用する形態のいずれでもよい。
２種以上を併用する形態としては、ヒンダードフェノール化合物及びヒドロキシルアミン化合物からなる群から選ばれる少なくとも１種と、ホスファイト化合物から選ばれる少なくとも１種とを併用する形態が好ましい。
【０２０３】
［熱可塑性エラストマー（Ｄ）：成分（Ｄ）］
熱可塑性エラストマー（Ｄ）は、例えば、常温（２５℃）において弾性を有し、高温において熱可塑性樹脂と同じく軟化する性質を有する熱可塑性エラストマーである。
【０２０４】
熱可塑性エラストマー（Ｄ）としては、例えば、
コア層と、前記コア層の表面上に（メタ）アクリル酸アルキルエステルの重合体を含むシェル層と、を有するコアシェル構造の重合体（ｄ１）、
α−オレフィンと（メタ）アクリル酸アルキルエステルとの重合体であって、前記α−オレフィンに由来する構成単位を６０質量％以上含むオレフィン重合体（ｄ２）、
ブタジエン重合体を含むコア層と、前記コア層の表面上に、スチレン重合体及びアクリロニトリル−スチレン重合体から選ばれる重合体を含むシェル層と、を有するコアシェル構造の重合体（ｄ３）、
スチレン−エチレン−ブタジエン−スチレン共重合体（ｄ４）、
ポリウレタン（ｄ５）、
ポリエステル（ｄ６）が挙げられる。
【０２０５】
熱可塑性エラストマー（Ｄ）としては、樹脂成形体がシャルピー衝撃強さ又は靱性に優れる観点から、コアシェル構造の重合体（ｄ１）又はオレフィン重合体（ｄ２）が好ましく、樹脂成形体がシャルピー衝撃強さ及び靱性に優れる観点から、コアシェル構造の重合体（ｄ１）がより好ましい。
【０２０６】
−コアシェル構造の重合体（ｄ１）：成分（ｄ１）−
コアシェル構造の重合体（ｄ１）は、コア層と前記コア層の表面上にシェル層とを有するコアシェル構造の重合体である。
コアシェル構造の重合体（ｄ１）は、コア層を最内層とし、シェル層を最外層とする重合体（具体的には、コア層となる重合体に、（メタ）アクリル酸アルキルエステルの重合体をグラフト重合してシェル層とした重合体）である。
コア層とシェル層との間には、１層以上の他の層（例えば１層以上６層以下の他の層）を有してよい。コア層とシェル層との間に他の層を有する場合、コアシェル構造の重合体（ｄ１）は、コア層となる重合体に、複数種の重合体をグラフト重合して多層化した重合体である。
【０２０７】
コア層は、特に限定されるものではないが、ゴム層であることがよい。ゴム層は、（メタ）アクリルゴム、シリコーンゴム、スチレンゴム、共役ジエンゴム、α−オレフィンゴム、ニトリルゴム、ウレタンゴム、ポリエステルゴム、ポリアミドゴム、これら２種以上の共重合体ゴム等の層が挙げられる。これらの中でも、ゴム層は、（メタ）アクリルゴム、シリコーンゴム、スチレンゴム、共役ジエンゴム、α−オレフィンゴム、これら２種以上の共重合体ゴム等の層が好ましい。ゴム層は、架橋剤（ジビニルベンゼン、アリルアクリレート、ブチレングリコールジアクリレート等）を共重合して架橋させたゴム層であってもよい。
【０２０８】
（メタ）アクリルゴムとしては、例えば、（メタ）アクリル成分（例えば（メタ）アクリル酸の炭素数２以上８以下のアルキルエステル等）を重合した重合体ゴムが挙げられる。
シリコーンゴムとしては、例えば、シリコーン成分（ポリジメチルシロキサン、ポリフェニルシロキサン等）で構成されたゴムが挙げられる。
スチレンゴムとしては、例えば、スチレン成分（スチレン、α−メチルスチレン等）を重合した重合体ゴムが挙げられる。
共役ジエンゴムとしては、例えば、共役ジエン成分（ブタジエン、イソプレン等）を重合した重合体ゴムが挙げられる。
α−オレフィンゴムとしては、α−オレフィン成分（エチレン、プロピレン、２−メチルプロピレン）を重合した重合体ゴムが挙げられる。
共重合体ゴムとしては、例えば、２種以上の（メタ）アクリル成分を重合した共重合体ゴム、（メタ）アクリル成分とシリコーン成分を重合した共重合体ゴム、（メタ）アクリル成分と共役ジエン成分とスチレン成分との共重合体等が挙げられる。
【０２０９】
シェル層を構成する重合体において、（メタ）アクリル酸アルキルエステルとしては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸オクタデシル等が挙げられる。（メタ）アクリル酸アルキルエステルは、アルキル鎖の水素の少なくとも一部が置換されていてもよい。その置換基としては、例えば、アミノ基、ヒドロキシ基、ハロゲノ基等が挙げられる。
【０２１０】
これらの中でも、（メタ）アクリル酸アルキルエステルの重合体として、シャルピー衝撃強さに優れる観点から、アルキル鎖の炭素数が１以上８以下の（メタ）アクリル酸アルキルエステルの重合体が好ましく、アルキル鎖の炭素数が１以上２以下の（メタ）アクリル酸アルキルエステルの重合体がより好ましく、アルキル鎖の炭素数が１の（メタ）アクリル酸アルキルエステルの重合体が更に好ましい。
【０２１１】
シェル層を構成する重合体は、（メタ）アクリル酸アルキルエステル以外に、グリシジル基含有ビニル化合物、及び不飽和ジカルボン酸無水物から選択される少なくとも１を重合した重合体であってもよい。
【０２１２】
グリシジル基含有ビニル化合物としては、例えば、（メタ）アクリル酸グリシジル、イタコン酸グリシジル、イタコン酸ジグリシジル、アリルグリシジルエーテル、スチレン−４−グリシジルエーテル、４−グリシジルスチレン等が挙げられる。
【０２１３】
不飽和ジカルボン酸無水物としては、例えば、無水マレイン酸、無水イタコン酸、無水グルタコン酸、無水シトラコン酸、無水アコニット酸等が挙げられる。これらの中でも、無水マレイン酸が好ましい。
【０２１４】
コア層とシェル層との間に他の層がある場合、他の層としては、シェル層について説明した重合体の層が例示される。
【０２１５】
コアシェル構造全体に対するシェル層の質量割合は、１質量％以上４０質量％以下が好ましく、３質量％以上３０質量％以下がより好ましく、５質量％以上１５質量％以下が更に好ましい。
【０２１６】
コアシェル構造の重合体の平均一次粒子径は、特に限定されるものではないが、シャルピー衝撃強さに優れる観点から、５０ｎｍ以上５００ｎｍ以下であることが好ましく、５０ｎｍ以上４００ｎｍ以下であることがより好ましく、１００ｎｍ以上３００ｎｍ以下であることが更に好ましく、１５０ｎｍ以上２５０ｎｍ以下であることが特に好ましい。
平均一次粒子径とは、次の方法により測定された値をいう。走査型電子顕微鏡により粒子を観察し、一次粒子の最大径を一次粒子径とし、粒子１００個について、一次粒子径を測定し、平均した数平均一次粒子径である。具体的には、樹脂組成物中のコアシェル構造の重合体の分散形態を走査型電子顕微鏡により観察することにより求める。
【０２１７】
コアシェル構造の重合体（ｄ１）は、公知の方法により作製することができる。
公知の方法としては、乳化重合法が挙げられる。製造方法として具体的には次の方法が例示される。まず単量体の混合物を乳化重合させてコア粒子（コア層）を作った後、他の単量体の混合物をコア粒子（コア層）の存在下において乳化重合させてコア粒子（コア層）の周囲にシェル層を形成するコアシェル構造の重合体を作る。コア層とシェル層との間に他の層を形成する場合は、他の単量体の混合物の乳化重合を繰り返して、目的とするコア層と他の層とシェル層とから構成されるコアシェル構造の重合体を得る。
【０２１８】
コアシェル構造の重合体（ｄ１）の市販品としては、例えば、三菱ケミカル製「メタブレン」（登録商標）、カネカ製「カネエース」（登録商標）、ダウ・ケミカル日本製「パラロイド」（登録商標）、アイカ工業製「スタフィロイド」（登録商標）、クラレ製「パラフェイス」（登録商標）等が挙げられる。
【０２１９】
−オレフィン重合体（ｄ２）：成分（ｄ２）−
オレフィン重合体（ｄ２）は、α−オレフィンと（メタ）アクリル酸アルキルエステルとの重合体であって、α−オレフィンに由来する構成単位を６０質量％以上含むオレフィン重合体が好ましい。
【０２２０】
オレフィン重合体において、α−オレフィンとしては、エチレン、プロピレン、２−メチルプロピレン等が挙げられる。シャルピー衝撃強さに優れる観点から、炭素数２以上８以下のα−オレフィンが好ましく、炭素数２以上３以下のα−オレフィンがより好ましい。これらの中でも、エチレンが更に好ましい。
【０２２１】
α−オレフィンと重合する（メタ）アクリル酸アルキルエステルとしては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸オクタデシル等が挙げられる。シャルピー衝撃強さに優れる観点から、アルキル鎖の炭素数が１以上８以下の（メタ）アクリル酸アルキルエステルが好ましく、アルキル鎖の炭素数が１以上４以下の（メタ）アクリル酸アルキルエステルがより好ましく、アルキル鎖の炭素数が１以上２以下の（メタ）アクリル酸アルキルエステルが更に好ましい。
【０２２２】
オレフィン重合体としては、シャルピー衝撃強さに優れる観点から、エチレンとアクリル酸メチルとの重合体が好ましい。
【０２２３】
オレフィン重合体は、シャルピー衝撃強さに優れる観点から、α−オレフィンに由来する構成単位を６０質量％以上９７質量％以下含むことが好ましく、７０質量％以上８５質量％以下含むことがより好ましい。
【０２２４】
オレフィン重合体は、α−オレフィンに由来する構成単位、及び、（メタ）アクリル酸アルキルエステルに由来する構成単位以外の他の構成単位を有していてもよい。ただし、他の構成単位は、オレフィン重合体における全構成単位に対して１０質量％以下とすることがよい。
【０２２５】
−コアシェル構造の重合体（ｄ３）：成分（ｄ３）−
コアシェル構造の重合体（ｄ３）は、コア層と前記コア層の表面上にシェル層とを有するコアシェル構造の重合体である。
コアシェル構造の重合体（ｄ３）は、コア層を最内層とし、シェル層を最外層とする重合体（具体的には、ブタジエン重合体を含むコア層に、スチレン重合体又はアクリロニトリル−スチレン重合体をグラフト重合してシェル層とした重合体）である。
コア層とシェル層との間には、１層以上の他の層（例えば１層以上６層以下の他の層）を有してもよい。コア層とシェル層との間に他の層を有する場合、コアシェル構造の重合体（ｄ３）は、コア層となる重合体に、複数種の重合体をグラフト重合して多層化した重合体である。
【０２２６】
ブタジエン重合体を含むコア層は、ブタジエンを含む成分を重合した重合体であれば特に限定されず、ブタジエンの単独重合体のコア層であってもよく、ブタジエンと他の単量体との共重合体のコア層であってもよい。コア層がブタジエンと他の単量体との共重合体である場合は、他の単量体としては、例えば、ビニル芳香族が挙げられる。ビニル芳香族の中でも、スチレン成分（例えば、スチレン、アルキル置換スチレン（例えば、α−メチルスチレン、２−メチルスチレン、３−メチルスチレン、４−メチルスチレン、２−エチルスチレン、３−エチルスチレン、４−エチルスチレン等）、ハロゲン置換スチレン（例えば２−クロロスチレン、３−クロロスチレン、４−クロロスチレン等））であることがよい。スチレン成分は、１種を単独で用いてもよく、２種以上を併用してもよい。スチレン成分の中でも、スチレンを用いることが好ましい。他の単量体としては、アリル（メタ）アクリレート、トリアリルイソシアヌレート、ジビニルベンゼン等の多官能単量体を用いてもよい。
【０２２７】
ブタジエン重合体を含むコア層は、具体的には、例えば、ブタジエンの単独重合体であってもよく、ブタジエンとスチレンとの共重合体であってもよく、ブタジエンとスチレンとジビニルベンゼンとの３元共重合体であってもよい。
【０２２８】
コア層に含まれるブタジエン重合体は、ブタジエンに由来する構成単位の割合として、６０質量％以上１００質量％以下（好ましくは７０質量％以上１００質量％以下）、他の単量体（好ましくはスチレン成分）に由来する構成単位の割合として、０質量％以上４０質量％以下（好ましくは０質量％以上３０質量％以下）であることが好ましい。例えば、ブタジエン重合体を構成する各単量体に由来する構成単位の割合としては、ブタジエン６０質量％以上１００質量％以下、スチレン０質量％以上４０質量％以下であり、スチレン及びジビニルベンゼンの合計量に対して、ジビニルベンゼン０質量％以上５質量％以下とすることがよい。
【０２２９】
スチレン重合体を含むシェル層は、スチレン成分を重合した重合体を含むシェル層であれば、特に限定されず、スチレンの単独重合体のシェル層であってもよく、スチレンと他の単量体との共重合体であってもよい。スチレン成分としては、コア層で例示したスチレン成分と同様の成分が挙げられる。他の単量体としては、例えば、（メタ）アクリル酸アルキルエステル（例えば、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸オクタデシル）等が挙げられる。（メタ）アクリル酸アルキルエステルは、アルキル鎖の水素の少なくとも一部が置換されていてもよい。その置換基としては、例えば、アミノ基、ヒドロキシ基、ハロゲノ基等が挙げられる。（メタ）アクリル酸アルキルエステルは、１種を単独で用いてもよく、２種以上を併用してもよい。他の単量体としては、アリル（メタ）アクリレート、トリアリルイソシアヌレート、ジビニルベンゼン等の多官能単量体を用いてもよい。シェル層に含まれるスチレン重合体は、スチレン成分８５質量％以上１００質量％以下と、他の単量体成分（好ましくは（メタ）アクリル酸アルキルエステル）０質量％以上１５質量％以下との共重合体であることがよい。
【０２３０】
これらの中でも、シェル層に含まれるスチレン重合体は、シャルピー衝撃強さに優れる観点から、スチレンと（メタ）アクリル酸アルキルエステルとの共重合体であることが好ましい。同様の観点から、スチレンと、アルキル鎖の炭素数が１以上８以下の（メタ）アクリル酸アルキルエステルとの共重合体が好ましく、アルキル鎖の炭素数が１以上４以下の（メタ）アクリル酸アルキルエステルの重合体がより好ましい。
【０２３１】
アクリロニトリル−スチレン重合体を含むシェル層は、アクリロニトリル成分とスチレン成分との共重合体を含むシェル層である。アクリロニトリル−スチレン重合体は、特に限定されず、公知のアクリロニトリル−スチレン重合体が挙げられる。アクリロニトリル−スチレン重合体は、例えば、アクリロニトリル成分１０質量％以上８０質量％以下とスチレン成分２０質量％以上９０質量％以下との共重合体が挙げられる。アクリロニトリル成分と共重合するスチレン成分は、前述のコア層で例示したスチレン成分と同様の成分が挙げられる。シェル層に含まれるアクリロニトリル−スチレン重合体には、アリル（メタ）アクリレート、トリアリルイソシアヌレート、ジビニルベンゼン等の多官能単量体を用いてもよい。
【０２３２】
コア層とシェル層との間に他の層がある場合、他の層としては、シェル層について説明した重合体の層が例示される。
【０２３３】
コアシェル構造全体に対するシェル層の質量割合は、１質量％以上４０質量％以下が好ましく、３質量％以上３０質量％以下がより好ましく、５質量％以上１５質量％以下が更に好ましい。
【０２３４】
成分（ｄ３）のうち、ブタジエン重合体を含むコア層と、コア層の表面上に、スチレン重合体を含むシェル層とを有するコアシェル構造の重合体（ｄ３）の市販品としては、例えば、三菱ケミカル製「メタブレン」（登録商標）、カネカ製「カネエース」（登録商標）、Ａｒｋｅｍａ製「Ｃｌｅａｒｓｔｒｅｎｇｔｈ」（登録商標）、ダウ・ケミカル日本製「パラロイド」（登録商標）が挙げられる。
成分（ｄ３）のうち、ブタジエン重合体を含むコア層と、コア層の表面上に、アクリロニトリル−スチレン重合体を含むシェル層とを有するコアシェル構造の重合体（ｄ３）の市販品としては、例えば、Ｇａｌａｔａ  Ｃｈｅｍｉｃａｌｓ製「ｂｌｅｎｄｅｘ」（登録商標）、ＥＬＩＸ  ＰＯＬＹＭＥＲＳ製「ＥＬＩＸ」等が挙げられる。
【０２３５】
−スチレン−エチレン−ブタジエン−スチレン共重合体（ｄ４）：成分（ｄ４）−
共重合体（ｄ４）としては、熱可塑性エラストマーであれば、特に制限は無く、公知のスチレン−エチレン−ブタジエン−スチレン共重合体が挙げられる。共重合体（ｄ４）は、スチレン−エチレン−ブタジエン−スチレン共重合体、及びその水添物であってもよい。
【０２３６】
共重合体（ｄ４）は、シャルピー衝撃強さに優れる観点から、スチレン−エチレン−ブタジエン−スチレン共重合体の水添物であることが好ましい。共重合体（ｄ４）は、同様の観点から、ブロック共重合体であることがよく、例えば、ブタジエン部分の二重結合の少なくとも一部が水素化されることにより、両端のスチレン部分のブロックと、中央のエチレン／ブチレンを含む部分のブロックとを有する共重合体（スチレン−エチレン／ブチレン−スチレンのトリブロック共重合体）であることが好ましい。スチレン−エチレン／ブチレン−スチレン共重合体のエチレン／ブチレンのブロック部分は、ランダム共重合体であってもよい。
【０２３７】
共重合体（ｄ４）は、公知の方法で得られる。共重合体（ｄ４）がスチレン−エチレン−ブタジエン−スチレン共重合体の水添物である場合、例えば、共役ジエン部が１，４結合で構成された、スチレン−ブタジエン−スチレンブロック共重合体のブタジエン部分を水素添加することによって得られる。
【０２３８】
共重合体（ｄ４）の市販品としては、例えば、クレイトン社製「Ｋｒａｔｏｎ」（登録商標）、クラレ社製「Ｓｅｐｔｏｎ」（登録商標）等が挙げられる。
【０２３９】
−ポリウレタン（ｄ５）：成分（ｄ５）−
ポリウレタン（ｄ５）は、熱可塑性エラストマーであれば、特に制限は無く、公知のポリウレタンが挙げられる。ポリウレタン（ｄ５）は、直鎖状のポリウレタンが好ましい。ポリウレタン（ｄ５）は、例えば、ポリオール成分（ポリエーテルポリオール、ポリエステルポリオール、ポリカーボネートポリオール等）と、有機イソシアネート成分（芳香族ジイソシアネート、脂肪族（脂環族を含む）ジイソシアネート等）と、必要に応じて鎖延長剤（脂肪族（脂環族を含む）ジオール等）とを反応させて得られる。ポリオール成分及び有機イソシアネート成分は、それぞれ１種を単独で用いてもよく、２種以上を併用してもよい。
【０２４０】
ポリウレタン（ｄ５）は、シャルピー衝撃強さに優れる観点から、脂肪族ポリウレタンが好ましい。脂肪族ポリウレタンとしては、例えば、ポリカーボネートポリオールを含むポリオール成分と、脂肪族ジイソシアネートを含むイソシアネート成分とを反応させて得られた脂肪族ポリウレタンが好ましい。
【０２４１】
ポリウレタン（ｄ５）は、例えば、ポリウレタンの合成における原料中のＮＣＯ／ＯＨ比の値として、０．９０以上１．５以下の範囲となるように、ポリオール成分と、有機イソシアネート成分とを反応させればよい。ポリウレタン（ｄ５）は、ワンショット法、プレポリマー化法等の公知の方法によって得られる。
【０２４２】
ポリウレタン（ｄ５）の市販品としては、例えば、Ｌｕｂｒｉｚｏｌ社製「Ｅｓｔａｎｅ」（登録商標）、ＢＡＳＦ社製「Ｅｌａｓｔｏｌｌａｎ」（登録商標）等が挙げられる。Ｂａｙｅｒ社製「Ｄｅｓｍｏｐａｎ」（登録商標）等が挙げられる。
【０２４３】
−ポリエステル（ｄ６）：成分（ｄ６）−
ポリエステル（ｄ６）は、熱可塑性エラストマーであれば、特に制限は無く、公知のポリエステルが挙げられる。ポリエステル（ｄ６）は、シャルピー衝撃強さに優れる観点から、芳香族ポリエステルであることが好ましい。本実施形態において、芳香族ポリエステルとは、構造中に芳香環を持つポリエステルを表す。
【０２４４】
ポリエステル（ｄ６）は、例えば、ポリエステル共重合体(ポリエーテルエステル、ポリエステルエステル等）が挙げられる。具体的には、ポリエステル単位からなるハードセグメントと、ポリエステル単位からなるソフトセグメントとを有するポリエステル共重合体；ポリエステル単位からなるハードセグメントと、ポリエーテル単位からなるソフトセグメントとを有するポリエステル共重合体；ポリエステル単位からなるハードセグメントと、ポリエーテル単位及びポリエステル単位からなるソフトセグメントとを有するポリエステル共重合体が挙げられる。ポリエステル共重合体のハードセグメントとソフトセグメントの質量比（ハードセグメント／ソフトセグメント）は、例えば、２０／８０以上８０／２０以下であることがよい。ハードセグメントを構成するポリエステル単位、並びにソフトセグメントを構成するポリエステル単位及びポリエーテル単位は、芳香族及び脂肪族（脂環族を含む）のいずれであってもよい。
【０２４５】
ポリエステル（ｄ６）としてのポリエステル共重合体は、公知の方法で得られる。ポリエステル共重合体は、直鎖状ポリエステル共重合体が好ましい。ポリエステル共重合体は、例えば、炭素数４以上２０以下のジカルボン酸成分と、炭素数２以上２０以下のジオール成分と、数平均分子量が３００以上２００００以下のポリアルキレングリコール成分（ポリアルキレングリコールのアルキレンオキシド付加物を含む）とを用い、エステル化又はエステル交換させる方法、これら成分をエステル化又はエステル交換させてオリゴマーを製造した後、このオリゴマーを重縮合させる方法などによって得られる。また、例えば、炭素数４以上２０以下のジカルボン酸成分と、炭素数２以上２０以下のジオール成分と、数平均分子量が３００以上２００００以下の脂肪族ポリエステル成分を用い、エステル化又はエステル交換させる方法が挙げられる。ジカルボン酸成分は、芳香族又は脂肪族のジカルボン酸、又はそれらのエステル誘導体であり、ジオール成分は、芳香族又は脂肪族のジオールであり、ポリアルキレングリコール成分は、芳香族又は脂肪族のポリアルキレングリコールである。
【０２４６】
これらの中でも、シャルピー衝撃強さに優れる観点から、ポリエステル共重合体のジカルボン酸成分は、芳香環を持つジカルボン酸成分を用いることが好ましい。ジオール成分及びポリアルキレングリコール成分は、それぞれ、脂肪族ジオール成分及び脂肪族ポリアルキレングリコール成分を用いることが好ましい。
【０２４７】
ポリエステル（ｄ６）の市販品としては、例えば、東洋紡社製「ペルプレン」（登録商標）、東レ・デュポン社製「ハイトレル」（登録商標）が挙げられる。
【０２４８】
［成分（Ａ）〜成分（Ｄ）の含有量又は含有量比］
本実施形態に係る樹脂組成物は、成分（Ｃ）の添加による靱性の向上効果が得られやすい観点から、各成分の含有量又は含有量比（すべて質量基準である。）が下記の範囲であることが好ましい。
【０２４９】
各成分の略称は次の通りである。
成分（Ａ）＝セルロースアシレート（Ａ）
成分（Ｂ）＝カルダノール化合物（Ｂ）
成分（Ｃ）＝化合物（Ｃ）
成分（Ｄ）＝熱可塑性エラストマー（Ｄ）
【０２５０】
本実施形態に係る樹脂組成物における成分（Ａ）の含有量は、樹脂組成物全量に対して、５０質量％以上が好ましく、６０質量％以上がより好ましく、７０質量％以上が更に好ましい。
【０２５１】
本実施形態に係る樹脂組成物における成分（Ｂ）の含有量は、樹脂組成物全量に対して、１質量％以上２５質量％以下が好ましく、３質量％以上２０質量％以下がより好ましく、５質量％以上１５質量％以下が更に好ましい。
【０２５２】
本実施形態に係る樹脂組成物における成分（Ｃ）の含有量は、樹脂組成物全量に対して、０．０１質量％以上５質量％以下が好ましく、０．０５質量％以上２質量％以下がより好ましく、０．１質量％以上１質量％以下が更に好ましい。
【０２５３】
本実施形態に係る樹脂組成物における成分（Ｄ）の含有量は、樹脂組成物全量に対して、１質量％以上２０質量％以下が好ましく、３質量％以上１５質量％以下がより好ましく、５質量％以上１０質量％以下が更に好ましい。
【０２５４】
成分（Ａ）、成分（Ｂ）及び成分（Ｃ）の合計量に占める成分（Ｃ）の割合は、０．０５質量％以上５質量％以下であることが好ましく、０．１質量％以上５質量％以下であることがより好ましく、０．１質量％以上１質量％以下であることが更に好ましい。
【０２５５】
成分（Ａ）と成分（Ｂ）との含有量比は、０．０３≦（Ｂ）／（Ａ）≦０．３であることが好ましく、０．０５≦（Ｂ）／（Ａ）≦０．２であることがより好ましく、０．０７≦（Ｂ）／（Ａ）≦０．１５であることが更に好ましい。
【０２５６】
成分（Ａ）と成分（Ｄ）との含有量比は、０．０２５≦（Ｄ）／（Ａ）≦０．３であることが好ましく、０．０５≦（Ｄ）／（Ａ）≦０．２であることがより好ましく、０．０６≦（Ｄ）／（Ａ）≦０．１５であることが更に好ましい。
【０２５７】
［その他の成分］
本実施形態に係る樹脂組成物は、その他の成分を含んでもよい。
その他の成分としては、例えば、可塑剤、難燃剤、相溶化剤、離型剤、耐光剤、耐候剤、着色剤、顔料、改質剤、ドリップ防止剤、帯電防止剤、加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミニウム、ボロンナイトライド等）、酢酸放出を防ぐための受酸剤（酸化マグネシウム、酸化アルミニウム等の酸化物；水酸化マグネシウム、水酸化カルシウム、水酸化アルミニウム、ハイドロタルサイト等の金属水酸化物；炭酸カルシウム；タルク；など）、反応性トラップ剤（例えば、エポキシ化合物、酸無水物化合物、カルボジイミド等）などが挙げられる。
その他の成分の含有量は、樹脂組成物全量に対してそれぞれ、０質量％以上５質量％以下であることが好ましい。ここで、「０質量％」とはその他の成分を含まないことを意味する。
【０２５８】
可塑剤としては、例えば、エステル化合物、樟脳、金属石鹸、ポリオール、ポリアルキレンオキサイド等が挙げられる。可塑剤としては、樹脂成形体の耐衝撃性の観点からは、エステル化合物が好ましい。可塑剤は、１種を単独で使用してもよいし、２種以上を併用してもよい。
【０２５９】
本実施形態に係る樹脂組成物に可塑剤として含まれるエステル化合物としては、例えば、アジピン酸エステル、クエン酸エステル、セバシン酸エステル、アゼライン酸エステル、フタル酸エステル、酢酸エステル、二塩基酸エステル、リン酸エステル、縮合リン酸エステル、グリコールエステル（例えば、安息香酸グリコールエステル）、脂肪酸エステルの変性体（例えば、エポキシ化脂肪酸エステル）等が挙げられる。上記エステルとしては、モノエステル、ジエステル、トリエステル、ポリエステル等が挙げられる。中でも、ジカルボン酸ジエステル（アジピン酸ジエステル、セバシン酸ジエステル、アゼライン酸ジエステル、フタル酸ジエステル等）が好ましい。
【０２６０】
可塑剤としては、アジピン酸エステルが好ましい。アジピン酸エステルは、セルロースアシレート（Ａ）との親和性が高く、セルロースアシレート（Ａ）に対して均一に近い状態で分散することで、他の可塑剤に比べて熱流動性をより向上させる。
【０２６１】
アジピン酸エステルとしては、アジピン酸エステルとそれ以外の成分との混合物を用いてもよい。当該混合物の市販品として、大八化学工業製のＤａｉｆａｔｔｙ１０１等が挙げられる。
【０２６２】
クエン酸エステル、セバシン酸エステル、アゼライン酸エステル、フタル酸エステル、酢酸エステル等の脂肪酸エステルとしては、脂肪酸とアルコールとのエステルが挙げられる。前記アルコールとしては、メタノール、エタノール、プロパノール、ブタノール、２−エチルヘキサノール等の一価アルコール；グリセリン、ポリグリセリン（ジグリセリン等）、ペンタエリスリトール、エチレングリコール、ジエチレングリコール、プロピレングリコール、ブチレングリコール、トリメチロールプロパン、トリメチロールエタン、糖アルコール等の多価アルコール；などが挙げられる。
【０２６３】
安息香酸グリコールエステルにおけるグリコールとしては、エチレングリコール、ジエチレングリコール、プロピレングリコール等が挙げられる。
【０２６４】
エポキシ化脂肪酸エステルは、不飽和脂肪酸エステルの炭素−炭素不飽和結合がエポキシ化された構造（つまり、オキサシクロプロパン）を有するエステル化合物である。エポキシ化脂肪酸エステルとしては、例えば、不飽和脂肪酸（例えば、オレイン酸、パルミトレイン酸、バクセン酸、リノール酸、リノレン酸、ネルボン酸等）における炭素−炭素不飽和結合の一部又は全部がエポキシ化された脂肪酸とアルコールとのエステルが挙げられる。前記アルコールとしては、メタノール、エタノール、プロパノール、ブタノール、２−エチルヘキサノール等の一価アルコール；グリセリン、ポリグリセリン（ジグリセリン等）、ペンタエリスリトール、エチレングリコール、ジエチレングリコール、プロピレングリコール、ブチレングリコール、トリメチロールプロパン、トリメチロールエタン、糖アルコール等の多価アルコール；などが挙げられる。
【０２６５】
本実施形態に係る樹脂組成物に可塑剤として含まれるエステル化合物は、分子量（又は重量平均分子量）が、２００以上２０００以下であることが好ましく、２５０以上１５００以下であることがより好ましく、２８０以上１０００以下であることが更に好ましい。エステル化合物の重量平均分子量は、特に断りのない限り、セルロースアシレート（Ａ）の重量平均分子量の測定方法に準拠して測定される値である。
【０２６６】
本実施形態に係る樹脂組成物は、成分（Ａ）、成分（Ｂ）、成分（Ｃ）及び成分（Ｄ）以外の他の樹脂を含有していてもよい。ただし、他の樹脂を含む場合、樹脂組成物の全量に対する他の樹脂の含有量は、５質量％以下がよく、１質量％未満であることが好ましい。他の樹脂は、含有しないこと（つまり０質量％）がより好ましい。
他の樹脂としては、例えば、従来公知の熱可塑性樹脂が挙げられ、具体的には、ポリカーボネート樹脂；ポリプロピレン樹脂；ポリエステル樹脂；ポリオレフィン樹脂；ポリエステルカーボネート樹脂；ポリフェニレンエーテル樹脂；ポリフェニレンスルフィド樹脂；ポリスルホン樹脂；ポリエーテルスルホン樹脂；ポリアリーレン樹脂；ポリエーテルイミド樹脂；ポリアセタール樹脂；ポリビニルアセタール樹脂；ポリケトン樹脂；ポリエーテルケトン樹脂；ポリエーテルエーテルケトン樹脂；ポリアリールケトン樹脂；ポリエーテルニトリル樹脂；液晶樹脂；ポリベンズイミダゾール樹脂；ポリパラバン酸樹脂；芳香族アルケニル化合物、メタクリル酸エステル、アクリル酸エステル、及びシアン化ビニル化合物からなる群より選ばれる１種以上のビニル単量体を、重合若しくは共重合させて得られるビニル系重合体若しくは共重合体；ジエン−芳香族アルケニル化合物共重合体；シアン化ビニル−ジエン−芳香族アルケニル化合物共重合体；芳香族アルケニル化合物−ジエン−シアン化ビニル−Ｎ−フェニルマレイミド共重合体；シアン化ビニル−（エチレン−ジエン−プロピレン（ＥＰＤＭ））−芳香族アルケニル化合物共重合体；塩化ビニル樹脂；塩素化塩化ビニル樹脂；などが挙げられる。これら樹脂は、１種を単独で用いてもよく、２種以上を併用してもよい。
【０２６７】
［樹脂組成物の製造方法］
本実施形態に係る樹脂組成物の製造方法として、例えば、成分（Ａ）と、成分（Ｂ）と、成分（Ｃ）及び成分（Ｄ）の少なくとも一方と、必要に応じたその他の成分とを混合し溶融混練する方法；成分（Ａ）と、成分（Ｂ）と、成分（Ｃ）及び成分（Ｄ）の少なくとも一方と、必要に応じたその他の成分とを溶剤に溶解する方法；などが挙げられる。溶融混練の手段としては、特に制限されず、例えば、二軸押出機、ヘンシェルミキサー、バンバリーミキサー、単軸スクリュー押出機、多軸スクリュー押出機、コニーダ等が挙げられる。
【０２６８】
＜樹脂成形体＞
本実施形態に係る樹脂成形体は、本実施形態に係る樹脂組成物を含む。つまり、本実施形態に係る樹脂成形体は、本実施形態に係る樹脂組成物と同じ組成で構成されている。
【０２６９】
本実施形態に係る樹脂成形体の成形方法は、形状の自由度が高い観点から、射出成形が好ましい。したがって、本実施形態に係る樹脂成形体は、形状の自由度が高い観点から、射出成形によって得られた射出成形体であることが好ましい。
【０２７０】
本実施形態に係る樹脂成形体を射出成形する際のシリンダ温度は、例えば１６０℃以上２８０℃以下であり、好ましくは１８０℃以上２４０℃以下である。本実施形態に係る樹脂成形体を射出成形する際の金型温度は、例えば４０℃以上９０℃以下であり、４０℃以上６０℃以下がより好ましい。
本実施形態に係る樹脂成形体の射出成形は、例えば、日精樹脂工業社製ＮＥＸ５００、日精樹脂工業社製ＮＥＸ１５０、日精樹脂工業社製ＮＥＸ７０００、日精樹脂工業社製ＰＮＸ４０、住友機械社製ＳＥ５０Ｄ等の市販の装置を用いて行ってもよい。
【０２７１】
本実施形態に係る樹脂成形体を得るための成形方法は、前述の射出成形に限定されず、例えば、押し出し成形、ブロー成形、熱プレス成形、カレンダ成形、コーティング成形、キャスト成形、ディッピング成形、真空成形、トランスファ成形などを適用してよい。
【０２７２】
本実施形態に係る樹脂成形体は、電子・電気機器、事務機器、家電製品、自動車内装材、玩具、容器などの用途に好適に用いられる。本実施形態に係る樹脂成形体の具体的な用途として、電子・電気機器又は家電製品の筐体；電子・電気機器又は家電製品の各種部品；自動車の内装部品；ブロック組み立て玩具；プラスチックモデルキット；ＣＤ−ＲＯＭ又はＤＶＤの収納ケース；食器；飲料ボトル；食品トレイ；ラップ材；フィルム；シート；などが挙げられる。
【実施例】
【０２７３】
以下に実施例を挙げて、本実施形態に係る樹脂組成物及び樹脂成形体をさらに具体的に説明する。以下の実施例に示す材料、使用量、割合、処理手順等は、本開示の趣旨を逸脱しない限り適宜変更することができる。したがって、本実施形態に係る樹脂組成物及び樹脂成形体は、以下に示す具体例により限定的に解釈されるべきではない。
【０２７４】
＜各材料の準備＞
次の材料を準備した。
【０２７５】
［セルロースアシレート（Ａ）］
・ＣＡ１：イーストマンケミカル「ＣＡＰ４８２−２０」、セルロースアセテートプロピオネート、重量平均重合度７１６、アセチル基置換度０．１８、プロピオニル基置換度２．４９。
・ＣＡ２：イーストマンケミカル「ＣＡＰ４８２−０．５」、セルロースアセテートプロピオネート、重量平均重合度１８９、アセチル基置換度０．１８、プロピオニル基置換度２．４９。
・ＣＡ３：イーストマンケミカル「ＣＡＰ５０４−０．２」、セルロースアセテートプロピオネート、重量平均重合度１３３、アセチル基置換度０．０４、プロピオニル基置換度２．０９。
・ＣＡ４：イーストマンケミカル「ＣＡＢ１７１−１５」、セルロースアセテートブチレート、重量平均重合度７５４、アセチル基置換度２．０７、ブチリル基置換度０．７３。
・ＣＡ５：イーストマンケミカル「ＣＡＢ３８１−２０」、セルロースアセテートブチレート、重量平均重合度８９０、アセチル基置換度１．０５、ブチリル基置換度１．７４。
・ＣＡ６：イーストマンケミカル「ＣＡＢ５００−５」、セルロースアセテートブチレート、重量平均重合度６２５、アセチル基置換度０．１７、ブチリル基置換度２．６４。
・ＣＡ７：ダイセル「Ｌ５０」、ジアセチルセルロース、重量平均重合度５７０。
・ＣＡ８：ダイセル「ＬＴ−３５」、トリアセチルセルロース、重量平均重合度３８５。
・ＲＣ２：イーストマンケミカル「Ｔｒｅｖａ  ＧＣ６０２１」、セルロースアセテートプロピオネート、重量平均重合度７１６、アセチル基置換度０．１８、プロピオニル基置換度２．４９。当該製品には、成分（Ｄ）に当たる化学物質が３質量％〜１０質量％含まれている。
【０２７６】
ＣＡ１は、下記の（２）、（３）及び（４）を満足していた。ＣＡ２は、下記の（４）を満足していた。
（２）テトラヒドロフランを溶媒としたＧＰＣ法で測定したとき、ポリスチレン換算の重量平均分子量（Ｍｗ）が１６万以上２５万以下であり、ポリスチレン換算の数平均分子量（Ｍｎ）とポリスチレン換算のＺ平均分子量（Ｍｚ）との比Ｍｎ／Ｍｚが０．１４以上０．２１以下であり、且つポリスチレン換算の重量平均分子量（Ｍｗ）とポリスチレン換算のＺ平均分子量（Ｍｚ）との比Ｍｗ／Ｍｚが０．３以上０．７以下である。
（３）ＩＳＯ１１４４３：１９９５に準じて２３０℃の条件にてキャピログラフで測定したとき、せん断速度１２１６（／ｓｅｃ）における粘度η１（Ｐａ・ｓ）とせん断速度１２１．６（／ｓｅｃ）における粘度η２（Ｐａ・ｓ）との比η１／η２が０．１以上０．３以下である。
（４）ＣＡＰを射出成形して得た小形角板試験片（ＪＩＳ  Ｋ７１３９：２００９が規格するＤ１１試験片、６０ｍｍ×６０ｍｍ、厚さ１ｍｍ）を温度６５℃且つ相対湿度８５％の雰囲気に４８時間放置したとき、ＭＤ方向の膨張率とＴＤ方向の膨張率がいずれも０．４％以上０．６％以下である。
【０２７７】
［カルダノール化合物（Ｂ）］
・ＣＮ１：Ｃａｒｄｏｌｉｔｅ「ＮＸ−２０２６」、カルダノール、分子量２９８〜３０５。
・ＣＮ２：Ｃａｒｄｏｌｉｔｅ「Ｕｌｔｒａ  ＬＩＴＥ  ２０２３」、カルダノール（色を安定化するために酸性化されている。）、分子量２９８〜３０５。
・ＣＮ３：Ｃａｒｄｏｌｉｔｅ「Ｕｌｔｒａ  ＬＩＴＥ  ２０２０」、ヒドロキシエチル化カルダノール、分子量３４３〜３４９。
・ＣＮ４：Ｃａｒｄｏｌｉｔｅ「ＧＸ−５１７０」、ヒドロキシエチル化カルダノール、分子量８２７〜８３３。
・ＣＮ５：Ｃａｒｄｏｌｉｔｅ「Ｕｌｔｒａ  ＬＩＴＥ  ５１３」、カルダノールのグリシジルエーテル、分子量３５４〜３６１。
・ＣＮ６：Ｃａｒｄｏｌｉｔｅ「ＮＣ−５１４Ｓ」、カルダノール由来２官能エポキシ化合物、分子量５３４〜５３７。
・ＣＮ７：Ｃａｒｄｏｌｉｔｅ「ＮＣ−５４７」、カルダノール由来３官能エポキシ化合物、分子量１０８７〜１１０６。
【０２７８】
［化合物（Ｃ）］
・ＳＴ１：ＢＡＳＦ「Ｉｒｇａｎｏｘ  Ｂ２２５」、テトラキス［３−（３’，５’−ジ−ｔ−ブチル−４’−ヒドロキシフェニル）プロピオン酸］ペンタエリトリトールとトリス（２，４−ジ−ｔ−ブチルフェニル）ホスファイトとの混合物。一般式（ＨＰ１）で表される化合物と一般式（Ｐ１）で表される化合物との混合物。
・ＳＴ２：ＢＡＳＦ「Ｉｒｇａｎｏｘ  １０１０」、テトラキス［３−（３’，５’−ジ−ｔ−ブチル−４’−ヒドロキシフェニル）プロピオン酸］ペンタエリトリトール。一般式（ＨＰ１）で表される化合物。
・ＳＴ３：ＢＡＳＦ「Ｉｒｇａｎｏｘ  ２４５」、ビス［３−（３−ｔｅｒｔ−ブチル−４−ヒドロキシ−５−メチルフェニル）プロピオン酸］［エチレンビス（オキシエチレン）］。一般式（ＨＰ１）で表される化合物。
・ＳＴ４：ＡＤＥＫＡ「アデカスタブＡＯ−８０」、２，２’−ジメチル−２，２’−（２，４，８，１０−テトラオキサスピロ［５．５］ウンデカン−３，９−ジイル）ジプロパン−１，１’−ジイル＝ビス［３−（３−ｔｅｒｔ−ブチル−４−ヒドロキシ−５−メチルフェニル）プロパノアート］。一般式（ＨＰ１）で表される化合物。
・ＳＴ５：ＢＡＳＦ「Ｉｒｇａｎｏｘ  Ｅ２０１」、α−トコフェロール。一般式（Ｔ１）で表される化合物。
・ＳＴ６：ＢＡＳＦ「Ｉｒｇａｆｏｓ  １６８」、トリス（２，４−ジ−ｔ−ブチルフェニル）ホスファイト。一般式（Ｐ１）で表される化合物。
・ＳＴ７：ＢＡＳＦ「Ｉｒｇａｓｔａｂ  ＦＳ３０１」、Ｎ，Ｎ−ジオクタデシルヒドロキシルアミンとトリス（２，４−ジ−ｔ−ブチルフェニル）ホスファイトとの混合物。一般式（ＨＡ１）で表される化合物と一般式（Ｐ１）で表される化合物との混合物。
・ＳＴ８：住友化学「Ｓｕｍｉｌｉｚｅｒ  ＧＰ」、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピン。一般式（Ｐ３）で表される化合物。
・ＳＴ９：住友化学「Ｓｕｍｉｌｉｚｅｒ  ＧＭ」、２−ｔ−ブチル−６−（３−ｔ−ブチル−２−ヒドロキシ−５−メチルベンジル）−４−メチルフェニルアクリレート。一般式（ＨＰ２）で表される化合物。
・ＳＴ１０：住友化学「Ｓｕｍｉｌｉｚｅｒ  ＧＳ」、２−［１−（２−ヒドロキシ−３，５−ジ−ｔ−ペンチルフェニル）エチル］−４，６−ジ−ｔ−ペンチルフェニルアクリレート。一般式（ＨＰ２）で表される化合物。
・ＳＴ１１：Ｓｉｇｍａ−Ａｌｄｒｉｃｈ「ビス（オクタデシル）ヒドロキシルアミン」、Ｎ，Ｎ−ジオクタデシルヒドロキシルアミン。一般式（ＨＡ１）で表される化合物。
・ＳＴ１２：ＡＤＥＫＡ「アデカスタブ  ＬＡ−５２」、ヒンダードアミン化合物。比較化合物。
【０２７９】
［熱可塑性エラストマー（Ｄ）］
・ＥＬ１：三菱ケミカル「メタブレン  Ｗ−６００Ａ」、コアシェル構造の重合体（ｄ１）、コア層となる「アクリル酸２−エチルヘキシルとアクリル酸ｎ−ブチルとの共重合体ゴム」に「メタクリル酸メチルの単独重合体ゴム」をグラフト重合してシェル層とした重合体、平均一次粒子径２００ｎｍ。
・ＥＬ２：三菱ケミカル「メタブレン  Ｓ−２００６」、コアシェル構造の重合体（ｄ１）、コア層が「シリコン・アクリルゴム」からなり、シェル層が「メタクリル酸メチルの重合体」からなる重合体、平均一次粒子径２００ｎｍ。
・ＥＬ３：ダウ・ケミカル日本「パラロイド  ＥＸＬ２３１５」、コアシェル構造の重合体（ｄ１）、コア層となる「ポリアクリル酸ブチルを主成分とするゴム」に「メタクリル酸メチルの重合体」をグラフト重合してシェル層とした重合体、平均一次粒子径３００ｎｍ。
・ＥＬ４：アルケマ「Ｌｏｔｒｙｌ  ２９ＭＡ０３」、オレフィン重合体（ｄ２）、エチレンとアクリル酸メチルとの共重合体であってエチレンに由来する構成単位を７１質量％含むオレフィン重合体。
・ＥＬ５：カネカ「Ｋａｎｅ  Ａｃｅ  Ｂ−５６４」、ＭＢＳ系樹脂、コアシェル構造の重合体（ｄ３）。
・ＥＬ６：Ｇａｌａｔａ  Ｃｈｅｍｉｃａｌｓ（Ａｒｔｅｋ）「Ｂｌｅｎｄｅｘ  ３３８」、ＡＢＳコアシェル、コアシェル構造の重合体（ｄ３）。
・ＥＬ７：Ｋｒａｔｏｎ  Ｃｏｒｐｏｒａｔｉｏｎ「Ｋｒａｔｏｎ  ＦＧ１９２４Ｇ」、スチレン−エチレン−ブタジエン−スチレン共重合体（ｄ４）。
・ＥＬ８：Ｌｕｂｒｉｚｏｌ「Ｅｓｔａｎｅ  ＡＬＲ  ７２Ａ」、ポリウレタン（ｄ５）。
・ＥＬ９：東レ・デュポン「Ｈｙｔｒｅｌ  ３０７８」、芳香族ポリエステル共重合体、ポリエステル（ｄ６）。
【０２８０】
［その他］
・ＰＬ１：大八化学工業「Ｄａｉｆａｔｔｙ  １０１」、アジピン酸エステル含有化合物、分子量３２６〜３７８。
・ＰＥ１：ネイチャーワークス「Ｉｎｇｅｏ  ３００１Ｄ」、ポリ乳酸。
・ＰＭ１：旭化成「デルペット７２０Ｖ」、ポリメタクリル酸メチル。
・ＬＢ１：富士フイルム和光純薬「ステアリン酸ステアリル」、ステアリン酸ステアリル。
【０２８１】
＜樹脂組成物の製造、樹脂成形体の射出成形＞
［実施例１〜５７、比較例１〜３３、参考例Ａ〜Ｂ］
表１〜表４に示す仕込み量及び混練温度で、２軸混練装置（ｌａｂｔｅｃｈ  ｅｎｇｉｎｅｅｒｉｎｇ社製、ＬＴＥ２０−４４）にて混練を実施し、ペレット（樹脂組成物）を得た。このペレットを用い、射出成形機（日精樹脂工業社製、ＮＥＸ５００Ｉ）にて、射出ピーク圧力が１８０ＭＰａを超えず、かつ表１〜表４に示す成形温度及び金型温度で、ＩＳＯ多目的試験片（ダンベル形、測定部寸法：幅１０ｍｍ、厚さ４ｍｍ）と、小形角板試験片（ＪＩＳ  Ｋ７１３９：２００９が規格するＤ１２試験片、６０ｍｍ×６０ｍｍ、厚さ２ｍｍ）とを成形した。
【０２８２】
＜樹脂成形体の性能評価＞
［シャルピー衝撃強度］
ノッチ加工装置（東洋精機製作所製、ノッチングツールＡ−４型）を用いて、ＩＳＯ多目的試験片の測定部の中央にノッチ加工を施し（測定部の残り幅８ｍｍ）、ノッチ付き試験片を得た。
【０２８３】
衝撃試験装置（東洋精機製作所製、デジタル衝撃試験機ＤＧ−ＵＢ型）にノッチ付き試験片を設置し、ＩＳＯ  １７９−１：２０１０に従い、２Ｊハンマーを用いてシャルピー衝撃強度（ｋＪ／ｍ２）を測定した。結果を表１〜表４に示す。
【０２８４】
［靭性（衝撃吸収エネルギー）］
小形角板試験片を落錘式衝撃試験機（インストロン社製、ＣＥＡＳＴ９３１０）に設置し、ＩＳＯ  ６６０３−２：２０００に従いパンクチャー衝撃試験を行った。試験条件を落下質量３．０９ｋｇ、落下高さ０．７０ｍ（落下エネルギー２１．２１Ｊ）とし、衝撃力及び衝撃エネルギーを測定し、衝撃吸収エネルギー（Ｊ）を求めた。結果を表１〜表４に示す。
【０２８５】
【表１】
2020037611.tif 000025
【０２８６】
【表２】
2020037611.tif 000026
【０２８７】
【表３】
2020037611.tif 000027
【０２８８】
【表４】
2020037611.tif 000028